(57)【要約】  本発明は少なくとも１種の単反応性メソゲン化合物、少なくとも１種の二反応性または多反応性のメソゲン化合物およびペンタエリトリトールテトラキス（３，５−ジ−ｔｅｒｔ−ブチル−４−ヒドロキシヒドロシンナマート）を含む重合性ＬＣ材料に関する。さらにまた、本発明はまた、改善した熱耐久性から得られる対応する重合性ＬＣ材料のもつポリマー膜、その調製の方法、かかるポリマー膜の調製の方法、かかるポリマー膜および該重合性ＬＣ材料の、光学的、電気光学的、装飾的または安全デバイスのための使用に関する。【特許請求の範囲】
【請求項１】
少なくとも１種の単反応性のメソゲン化合物、少なくとも１種の二反応性または多反応性のメソゲン化合物、およびペンタエリトリトールテトラキス（３，５−ジ−ｔｅｒｔ−ブチル−４−ヒドロキシヒドロシンナマート）を含む、重合性ＬＣ材料。
【請求項２】
少なくとも１種の二反応性または多反応性のメソゲン化合物が、式ＤＲＭ
Ｐ１−Ｓｐ１−ＭＧ−Ｓｐ２−Ｐ２          ＤＲＭ
から選択され、式中
Ｐ１およびＰ２は、互いに独立して、重合性基を示し、
Ｓｐ１およびＳｐ２は、互いに独立して、スペーサー基または単結合であり、および
ＭＧは、棒状のメソゲン基であり、前記基は、好ましくは式ＭＧ
−（Ａ１−Ｚ１）ｎ−Ａ２−          ＭＧ
から選択され、式中
Ａ１およびＡ２は、複数存在する場合、相互に独立して、芳香族基、または脂環式基を示し、前記基は、Ｎ、ＯおよびＳから選択される１以上のヘテロ原子を任意に含有していてもよく、およびＬ１によって任意に単置換または多置換されていてもよく、
Ｌ１は、Ｐ−Ｓｐ−、Ｆ、Ｃｌ、Ｂｒ、Ｉ、−ＣＮ、−ＮＯ２、−ＮＣＯ、−ＮＣＳ、−ＯＣＮ、−ＳＣＮ、−Ｃ（＝Ｏ）ＮＲ００Ｒ０００、−Ｃ（＝Ｏ）ＯＲ００、−Ｃ（＝Ｏ）Ｒ００、−ＮＲ００Ｒ０００、−ＯＨ、−ＳＦ５、任意に置換されていてもよいシリル、１〜１２個のＣ原子をもつアリールまたはヘテロアリール、１〜１２個のＣ原子をもつ直鎖または分岐のアルキル、アルコキシ、アルキルカルボニル、アルコキシカルボニル、アルキルカルボニルオキシまたはアルコキシカルボニルオキシであり、ここで１個以上のＨ原子が、ＦまたはＣｌによって任意に置き換えられていてもよく、
Ｒ００およびＲ０００は、互いに独立して、Ｈ、または１〜１２個のＣ原子をもつアルキルを示し、
Ｚ１は、複数存在する場合、相互に独立して、−Ｏ−、−Ｓ−、−ＣＯ−、−ＣＯＯ−、−ＯＣＯ−、−Ｓ−ＣＯ−、−ＣＯ−Ｓ−、−Ｏ−ＣＯＯ−、−ＣＯ−ＮＲ００−、−ＮＲ００−ＣＯ−、−ＮＲ００−ＣＯ−ＮＲ０００−、−ＮＲ００−ＣＯ−Ｏ−、−Ｏ−ＣＯ−ＮＲ００−、−ＯＣＨ２−、−ＣＨ２Ｏ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ２ＣＨ２−、−（ＣＨ２）ｎ１、−ＣＦ２ＣＨ２−、−ＣＨ２ＣＦ２−、−ＣＦ２ＣＦ２−、−ＣＨ＝Ｎ−、−Ｎ＝ＣＨ−、−Ｎ＝Ｎ−、−ＣＨ＝ＣＲ００−、−ＣＹ１＝ＣＹ２−、−Ｃ≡Ｃ−、−ＣＨ＝ＣＨ−ＣＯＯ−、−Ｏ−ＣＯ−ＣＨ＝ＣＨ−または単結合を示し、
Ｙ１およびＹ２は、互いに独立して、Ｈ、Ｆ、ＣｌまたはＣＮを示し、
ｎは、１、２、３または４であり、および
ｎ１は、１から１０までの整数である、
請求項１に記載の重合性ＬＣ材料。
【請求項３】
少なくとも１種の二反応性のメソゲン化合物が、以下の式
【化１】
2019514039.tif 000034
【化２】
2019514039.tif 000035
から選択され、式中
Ｐ０は、複数存在する場合、相互に独立して、アクリル基、メタアクリル基、オキセタン基、エポキシ基、ビニル基、ヘプタジエン基、ビニルオキシ基、プロペニルエーテル基、またはスチレン基であり、
Ｌは、各々が同一の存在であるかまたは異なって存在するとき、式ＤＲＭにおいてＬ１に与えられる意味の１つを有し、
ｒは０、１、２、３または４であり、
ｘおよびｙは、互いに独立して、０であるか、または１から１２までの同一のまたは異なる整数であり、
ｚは、各々および独立して、０または１であるが、ただし隣接するｘまたはｙが、０である場合、ｚは０である、
請求項１または２に記載の重合性ＬＣ材料。
【請求項４】
少なくとも１種の単反応性のメソゲン化合物が、式ＭＲＭ
Ｐ１−Ｓｐ１−ＭＧ−Ｒ          ＭＲＭ
Ｐ１、Ｓｐ１、およびＭＧは、式ＤＲＭにおいて与えられるとおりの意味を有し、
Ｒは、Ｆ、Ｃｌ、Ｂｒ、Ｉ、−ＣＮ、−ＮＯ２、−ＮＣＯ、−ＮＣＳ、−ＯＣＮ、−ＳＣＮ、−Ｃ（＝Ｏ）ＮＲｘＲｙ、−Ｃ（＝Ｏ）Ｘ、−Ｃ（＝Ｏ）ＯＲｘ、−Ｃ（＝Ｏ）Ｒｙ、−ＮＲｘＲｙ、−ＯＨ、ＳＦ５、任意に置換されていてもよいシリル、１〜１２個のＣ原子をもつ直鎖または分岐のアルキル、アルコキシ、アルキルカルボニル、アルコキシカルボニル、アルキルカルボニルオキシ、またはアルコキシカルボニルオキシであり、ここで１個以上のＨ原子が、ＦまたはＣｌによって任意に置き換えられていてもよく、
Ｘは、ハロゲン、好ましくはＦまたはＣｌであり、および
ＲｘおよびＲｙは、互いに独立して、Ｈ、または１〜１２個のＣ原子をもつアルキルである、
請求項１〜３のいずれか一項に記載の重合性ＬＣ材料。
【請求項５】
少なくとも１種の単反応性のメソゲン化合物が、以下の式
【化３】
2019514039.tif 000036
【化４】
2019514039.tif 000037
【化５】
2019514039.tif 000038
から選択され、式中Ｐ０、Ｌ、ｒ、ｘ、ｙおよびｚは、請求項３において与えるとおりに定義され、
Ｒ０は、１以上、好ましくは１〜１５個のＣ原子をもつアルキル、アルコキシ、チオアルキル、アルキルカルボニル、アルコキシカルボニル、アルキルカルボニルオキシ、またはアルコキシカルボニルオキシであるか、またはＹ０を示し、
Ｙ０は、Ｆ、Ｃｌ、ＣＮ、ＮＯ２、ＯＣＨ３、ＯＣＮ、ＳＣＮ、ＳＦ５、または１〜４個のＣ原子をもつ、モノ−、オリゴ−、またはポリフッ素化アルキルまたはアルコキシであり、
Ｚ０は、−ＣＯＯ−、−ＯＣＯ−、−ＣＨ２ＣＨ２−、−ＣＦ２Ｏ−、−ＯＣＦ２−、−ＣＨ＝ＣＨ−、−ＯＣＯ−ＣＨ＝−、−ＣＨ＝ＣＨ−ＣＯＯ−、または単結合であり、
Ａ０は、複数存在する場合、相互に独立して、非置換であるかまたは１、２、３または４基のＬで置換された１，４−フェニレン、またはトランス−１，４−シクロヘキシレンであり、
ｕおよびｖは、互いに独立して、０、１または２であり、
ｗは、０または１であり、および
ここでベンゼン環およびナフタレン環は加えて、１以上の同一のまたは異なる基Ｌで置換され得る、
請求項１〜４のいずれか一項に記載の重合性ＬＣ材料。
【請求項６】
単反応性の重合性メソゲン化合物の割合が、５から８０重量%までの範囲にある、請求項１〜５のいずれか一項に記載の重合性ＬＣ材料。
【請求項７】
二反応性の重合性メソゲン化合物の割合が、５から８０重量%までの範囲にある、請求項１〜６のいずれか一項に記載の重合化可能なＬＣ材料。
【請求項８】
立体的に嵩高いフェノール性抗酸化剤から選択される１以上のさらなる抗酸化剤を含む、請求項１〜７のいずれか一項に記載の重合性ＬＣ材料。
【請求項９】
加えて、オクタデシル−３−（３，５−ジ−ｔｅｒｔ．ブチル−４−ヒドロキシフェニル）−プロピオナートを含む、請求項１〜８のいずれか一項に記載の重合性ＬＣ材料。
【請求項１０】
加えて、１以上の光開始剤を含む、請求項１〜９のいずれか一項に記載の重合性ＬＣ材料。
【請求項１１】
界面活性剤、さらなる安定剤、触媒、増感剤、阻害剤、連鎖移動剤、共反応モノマー、反応性シンナー、界面活性化合物、潤滑剤、湿滑剤、分散剤、疎水化剤、接着剤、流動性改善剤、脱泡または消泡剤、脱気剤、希釈剤、反応性希釈剤剤剤、助剤、着色料、染料、色素およびナノ粒子からなる群から選択される１以上の添加剤を任意に含む、請求項１〜１０のいずれか一項に記載の重合化可能なＬＣ材料。
【請求項１２】
ペンタエリトリトールテトラキス（３，５−ジ−ｔｅｒｔ−ブチル−４−ヒドロキシヒドロシンナマート）を、少なくとも１種の単反応性のメソゲン化合物と、および少なくとも１種の二反応性または多反応性のメソゲン化合物と、混合するステップを含む、請求項１〜１１のいずれか一項に記載の重合性ＬＣ材料の調製のためのプロセス。
【請求項１３】
−  請求項１〜１１のいずれか一項に記載の重合性ＬＣ材料の層を基体上へ提供すること、
−  重合性ＬＣ材料を重合すること、および
−  任意に、重合したＬＣ材料を基体から取り除くこと、および／または任意に、それを別の基体上へ提供すること
による、ポリマー膜の調製のためのプロセス。
【請求項１４】
−  重合性ＬＣ材料の層を基体上へ提供すること、
−  ＬＣ材料を重合すること、および
−  任意に、重合したＬＣ材料を基体から取り除くこと、および／または任意に、それを別の基体上へ提供すること
というステップを含むプロセスによる、請求項１〜１１のいずれか一項に記載の重合性ＬＣ材料から得られる、ポリマー膜。
【請求項１５】
ＬＣ材料が、均一に配列されていることを特徴とする、請求項１４に記載のポリマー膜。
【請求項１６】
重合前に、少なくとも１種のペンタエリトリトールテトラキス（３，５−ジ−ｔｅｒｔ−ブチル−４−ヒドロキシヒドロシンナマート）を、少なくとも１種の単反応性のメソゲン化合物へ、および少なくとも１種の二反応性または多反応性のメソゲン化合物へ添加することにより、少なくとも１種の単反応性のメソゲン化合物および少なくとも１種の二反応性または多反応性のメソゲン化合物を含む重合性ＬＣ材料から得られるポリマー膜の耐久性を向上させる方法。
【請求項１７】
液晶ディスプレイ、３Ｄディスプレイ、プロジェクションシステム、偏光子、補償板、配向層、円偏光子、カラーフィルター、装飾画像、液晶色素、空間的に変化する反射色を有する反射膜、多色画像、偽造不可能な文書、例えば身分証明書またはクレジットカードまたは紙幣等の、光学的、電気光学的、情報ストレージ、装飾的、および安全の用途における、請求項１〜１１のいずれか一項に記載の重合性ＬＣ材料または請求項１４または１５に記載のポリマー膜の使用。
【請求項１８】
請求項１４または１５に記載の少なくとも１種のポリマー膜、または、請求項１〜１１のいずれか一項に記載の重合性ＬＣ材料を含む、光学コンポーネントまたはデバイス、偏光子、パターン化リターダー、補償板、配向層、円偏光子、カラーフィルター、装飾画像、液晶レンズ、液晶色素、空間的に変化する反射色を有する反射膜、装飾的または情報ストレージのための多色画像。
【発明の詳細な説明】
【技術分野】
【０００１】
発明の分野
本発明は、少なくとも１種の単反応性メソゲン化合物、少なくとも１種の二反応性または多反応性のメソゲン化合物およびペンタエリトリトールテトラキス（３，５−ジ−ｔｅｒｔ−ブチル−４−ヒドロキシヒドロシンナマート）を含む重合性ＬＣ（液晶）材料に関する。さらにまた、本発明はまた、その調製のための方法、対応する重合性ＬＣ材料から得られる改善された熱耐久性をもつポリマー膜に、かかるポリマー膜の調製の方法に、および光学的、電気光学的、装飾的または安全デバイスのためのかかるポリマー膜および該重合性ＬＣ材料の使用にも関する。
【背景技術】
【０００２】
背景および先行技術
重合性液晶（ＬＣ）材料は、例えばEP 0940 707 B１、EP 0 888 565 B1およびGB 2 329 393 B1に記載のもの等の、液晶ディスプレイにおける光学膜の調製のために、一般的に使用されている。これらの材料は通常、２以上の重合性基（二官能性または多官能性）をもつある量の化合物を含有し、これらは交差架橋されることで硬い膜を与える。
【０００３】
重合性ＬＣ（液晶）材料は、室温では安定である一方、高温に供されると劣化し得る。例えば、ある期間熱せられると、リターダンスは減少し、そのため光学膜の性能は時間とともに劣化する。これは、光学膜の厚さの減少であるポリマー収縮に起因するものであり得、および前記収縮は、Ｒ＝ｄΔｎ（式中ｄは、複屈折膜の厚さであり、およびΔｎは、複屈折である）に従う通過光のリターダンスを低減させる。ポリマー収縮は、１より多い重合性基を有し、したがってより多く交差架橋されおよびより剛直なポリマーを形成できる重合性化合物を利用することによって、低減され得る。
【０００４】
しかしながら、例として、メソゲン化合物の均一配列、膜構造、温度安定性、および光学的性能等の光学的リターデーション膜の所望の特性は、重合性液晶材料の組成に高度に依存する。例えば、膜の面に対して垂直な方向における配列プロファイルの１つの可能な調整のし方は、単反応性メソゲン化合物、すなわち１つの重合性基をもつ化合物と、二反応性メソゲン化合物、すなわち２つの重合性基をもつ化合物との比率の適切な選択である。
【０００５】
重合膜の劣化の別の可能なメカニズムは、熱酸化的な劣化である。これは、高い温度での酸化によって触媒されるポリマーネットワークの崩壊である。
【０００６】
一般的に知られるとおり、抗酸化作用のある添加剤、または不十分な抗酸化剤は、高温に供されるときのポリマーの熱酸化的な劣化を低減させるために使用され得る。これは、光学膜が、高い温度のせいでインセル適用(in-cell applications)に利用されるとき、殊のほか重要である。とくに、光学膜は、ＬＣセルにおいてポリイミド層をアニールするとき、耐えなければならない。
【０００７】
この点については、文書WO 2009/86911 A1およびJP 5354238 B1は、市販の抗酸化剤Irganox（登録商標）1076を含む重合性液晶（ＬＣ（液晶））を記載する。
【０００８】
さらに、JP 2008-044989 A2は、リンをベースとした抗酸化剤を含む重合性液晶材料を記載する。明示的には、２タイプの二反応性メソゲン化合物からなる混合物しか、抗酸化作用のある添加剤Irganox（登録商標）1010（ペンタエリトリトールテトラキス（３，５−ジ−ｔｅｒｔ−ブチル−４−ヒドロキシヒドロシンナマート））およびリンをベースとした抗酸化剤Irgafos（登録商標）168との組み合わせにおいて公開されていない。
【０００９】
上に記載の材料のすべては、その結果として得られるポリマー膜の熱耐久性が、殊のほか最新の適用および／またはインセル適用に対するそれらの利用の観点において、十分には高くないか、またはそれらの適用への余地が、利用されるＬＣ材料のせいで限定されるという、明白な欠点を有する。
【００１０】
したがって、新しくおよび好ましく改善された、重合性液晶材料または混合物に対するニーズが依然としてあり、これらは、先行技術の材料の短所を呈さないか、またはその場合、前記短所を少しの度合でしか呈しない。
【００１１】
有利には、重合性ＬＣ材料は、均一に配列された種々のポリマー膜の調製のために利用されるべきであり、とくに同時に、
−  基体に対して好ましい接着を示し、
−  ＶＩＳ光に対して高度に透明であり、
−  時間とともに黄色く着色すること（黄変）の低減を呈し、および
−  高い温度での好ましい安定性を示すべきであり、加えて、
−  均一に配列されたポリマー膜は、大量生産のための一般的に知られている適合性のある方法によって生産されるべきである。
【００１２】
本発明の他の目的は、以下の詳細な記載から、当業者には直ちに自明である。
驚くべきことに、本発明の発明者らは、請求項１に記載の重合性ＬＣ材料を使用することによって、上の目的が達成され得ること、および先行技術の重合性ＬＣ材料の述べられた短所が克服され得ることを見い出した。
【発明の概要】
【００１３】
本発明の概要
よって、本発明は、少なくとも１種の単反応性メソゲン化合物、少なくとも１種の二反応性または多反応性のメソゲン化合物およびペンタエリトリトールテトラキス（３，５−ジ−ｔｅｒｔ−ブチル−４−ヒドロキシヒドロシンナマート）を含む重合性ＬＣ材料に関する。
【００１４】
さらに、本発明はまた、対応する、重合性ＬＣ材料の生産方法にも関する。本発明はさらに、以上以下に記載のとおり、重合性ＬＣ材料から得られ得る、好ましくは得られるポリマー膜に、および以上以下に記載のとおり、ポリマー膜の生産方法に関する。
【００１５】
本発明はさらに、重合前にペンタエリトリトールテトラキス（３，５−ジ−ｔｅｒｔ−ブチル−４−ヒドロキシヒドロシンナマート）をＬＣ材料へ加えることにより、以上以下に記載のとおりの重合性ＬＣ材料から得られ得る、好ましくは得られるポリマー膜の耐久性を改善させる方法に関する。
【００１６】
本発明はさらに、液晶ディスプレイ、投射システム、偏光板、補償板、配列層、円偏光板、カラーフィルター、装飾画像、液晶顔料、空間的に変化する反射色を有する反射膜、多色画像、偽造不可能な文書、例えば身分証明書(identity)またはクレジットカードまたは紙幣等の、光学的、電気光学的、情報ストレージ、装飾的およびセキュリティー用途における、以上以下に記載のとおりのポリマー膜または重合性ＬＣ材料の使用に関する。
【００１７】
本発明はさらに、以上以下に記載のとおりの少なくとも１種のポリマー膜または重合性ＬＣ材料を含む、光学コンポーネントまたはデバイス、偏光板、パターン化リターダー、補償板、配列層、円偏光板、カラーフィルター、装飾画像、液晶レンズ、液晶顔料、空間的に変化する反射色をもつ反射膜、装飾のための多色画像または情報ストレージに関する。
【００１８】
本発明はさらに、以上以下に記載のとおり、少なくとも１種のポリマー膜または重合性ＬＣ材料、または光学コンポーネントを含む、液晶ディスプレイに関する。
【００１９】
本発明はさらに、以上以下に記載のとおりの少なくとも１種のポリマー膜または重合性ＬＣ材料、または光学コンポーネントを含む、認証、照合またはセキュリティーマーキング、セキュリティー使用のための有色または多色画像、偽造不可能なオブジェクトまたは有価文書（身分証明書またはクレジットカードまたは紙幣等）に関する。
【００２０】
用語および定義
本明細書に使用されるとき、用語「ポリマー」は、１以上の違うタイプの繰り返し単位（分子の最小構成単位）の主鎖を網羅する分子を意味するものと理解されるであろう。前記用語は、一般的に知られている用語「オリゴマー」、「コポリマー」、「ホモポリマー」等々を包含する。さらに、用語ポリマーは、ポリマー自体に加えて、開始剤からの残留物、触媒、およびかかるポリマーの合成に関与する他の要素も包含するものと理解されるであろう。前記ポリマーにおいて、かかる残留物は、それへと共有結合的に組み込まれないないものとして理解される。さらに、かかる残留物および他の要素は、重合後の精製プロセスの間中に通常取り除かれるものの、それらが一般に、容器間または溶媒間または分散媒体間で移されるときポリマーとともに残存するように、典型的にはポリマーとともに混合されているか、または共に混ざり合わされている。
【００２１】
本発明において使用されるときの用語「（メタ）アクリルポリマー」は、アクリルモノマーから得られるポリマー、メタアクリルモノマーから得られ得るポリマー、およびかかるモノマーの混合物から得られ得る対応するコポリマーを包含する。
【００２２】
用語「重合」は、複数の重合性基またはかかる重合性基を含有するポリマー前駆体（重合性化合物）をともに結合させることによって、ポリマーを形成する化学プロセスを意味する。
用語「膜」および「層」は、機械的安定性をもつ、剛直なまたはフレキシブルな、自立したまたは独立した膜、ならびに支持基体上のまたは２基体間のコーティングまたは層を包含する。
【００２３】
用語「液晶」または「ＬＣ」は、ある温度範囲において（サーモトロピックＬＣ）または溶液中のある濃度範囲において（リオトロピック液晶）、液晶メソ相を有する材料に関する。それらは、メソゲン化合物を必須として含有する。
【００２４】
用語「メソゲン化合物」および「液晶化合物」は、１以上のカラミティック（棒状、または幅広／薄い板状(lath-shaped)）またはディスコティック（円盤状）メソゲン基を含む化合物を意味する。用語「メソゲン基」は、液晶相（またはメソ相）挙動を誘導する能力をもつ基を意味する。メソゲン基を含む化合物は必ずしも、液晶メソ相それ自体を呈する必要はない。それらは、他の化合物との混合物中でしか、あるいはメソゲン化合物または材料、またはそれらの混合物が重合化されたときでしか、液晶メソ相を示さないこともまた、あり得る。これは、低分子量非反応性液晶化合物、反応性または重合性液晶化合物、および液晶ポリマーを包含する。
【００２５】
カラミティックメソゲン基は、通常１以上の芳香族環基または非芳香族環基（互いに直接結び付けられているか、結合基を介して結び付けられている）を含んでおり、任意にメソゲン性コアの末端に付着された末端基を含んでおり、および任意にメソゲン性コアの長手側に付着された１以上の側方基を含んでおり、ここでこれらの末端基および側方基は通常、例として、カルビル基またはヒドロカルビル基、ハロゲン、ニトロ、ヒドロキシ等の極性基、または重合性基から選択される。
【００２６】
用語「反応性メソゲン」は、重合性のメソゲン化合物または液晶化合物、好ましくはモノマー化合物を意味する。これらの化合物は、純粋な化合物として、または反応性メソゲンと、光開始剤、阻害剤、界面活性剤、安定剤、連鎖移動剤、非重合性化合物等として機能する他の化合物との混合物として、使用され得る。
【００２７】
１つの重合性基をもつ重合性化合物はまた、「単反応性」化合物とも称され、２つの重合性基をもつ化合物はまた、「二反応性」化合物とも称され、２つより多い重合性基をもつ化合物はまた、「多反応性」化合物とも称される。重合性基のない化合物はまた、「非反応性または非重合性」化合物とも称される。
【００２８】
用語「非メソゲン化合物または材料」は、上に定義されるとおりのメソゲン基を含有しない化合物または材料を意味する。
可視光は、約４００ｎｍから約７４０ｎｍまでの範囲の波長を有する電磁照射である。紫外（ＵＶ）光は、約２００ｎｍから約４５０ｎｍまでの範囲の波長をもつ電磁照射である。
【００２９】
放射照度（Ｅｅ）または照射力は、電磁照射（ｄθ）の、単位面積（ｄＡ）あたりの、表面上への入射の力：
Ｅｅ＝ｄθ／ｄＡ
として定義される。
【００３０】
放射露光または放射線量（Ｈｅ）は、時間（ｔ）あたりの照射または照射力（Ｅｅ）：
Ｈｅ＝Ｅｅ・ｔ
である。
【００３１】
すべての温度、例えば、液晶の融点Ｔ（Ｃ，Ｎ）またはＴ（Ｃ，Ｓ）、スメクティック（Ｓ）からネマティック（Ｎ）相への転移Ｔ（Ｓ，Ｎ）および透明点Ｔ（Ｎ，Ｉ）などは、セルシウス度で引用される。すべての温度差は、差分度で引用される。
【００３２】
用語「透明点」は、最も高い温度範囲をもつメソ相と、等方相との間の転移が生じる温度を意味する。
【００３３】
用語「ディレクタ」は、先行技術において知られており、液晶分子またはＲＭ分子の長分子軸（カラミティック化合物のケースにおいて）または短分子軸（ディスコティック化合物のケースにおいて）の優先配向方向を意味する。かかる異方性分子の一軸性秩序のケースにおいて、ディレクタは、異方性の軸である。
【００３４】
用語「配列(alignment)」または「配向(orientation)」は、小分子または大分子の断片などの材料の異方性単位の、「配列方向」と名付けられる共通方向における配列（配向性秩序）に関する。液晶材料またはＲＭ材料の配列された層において、液晶ディレクタは、配列方向が材料の異方性軸の方向に対応するように、配列方向に一致する。
【００３５】
例えば材料の層における、液晶材料またはＲＭ材料の用語「均一配向」または「均一配列」は、液晶分子またはＲＭ分子の長分子軸（カラミティック化合物のケースにおいて）または短分子軸（ディスコティック化合物のケースにおいて）が、実質的に同じ方向に配列されることを意味する。換言すると、液晶ディレクタの線列(lines)が、平行である。
【００３６】
用語「ホメオトロピック構造」または「ホメオトロピック配向」は、光学軸が、膜面に対して実質的に垂直であるところの膜を指す。
複屈折Δｎは、以下
Δｎ＝ｎｅ−ｎｏ
のとおりに定義され、
【００３７】
式中ｎｅは、異常光屈折率であり、およびｎｏは、常光屈折率であり、および平均屈折率ｎａｖ．は、以下の式：
ｎａｖ．＝（（２ｎｏ２＋ｎｅ２）／３）１／２
によって与えられる。
【００３８】
平均屈折率ｎａｖ．および常光屈折率ｎｏは、Abbe屈折計を使用して測定され得る。Δｎは、次いで、上の等式から計算され得る。
【００３９】
疑いのある場合、C. Tschierske, G. Pelzl and S. Diele, Angew. Chem. 2004, 116, 6340-6368において与えられるとおりの定義が適用されるであろう。
別段の明示的な言及がない限り、以下の用語は、以下の意味を有する：
【００４０】
「カルビル基」は、少なくとも１個の炭素原子を含有する一価または多価の有機基を示し、前記基は、さらなる原子（例えば、−Ｃ≡Ｃ−等）を含有しないか、または１個以上のさらなる原子（例えば、Ｎ、Ｏ、Ｓ、Ｐ、Ｓｉ、Ｓｅ、Ａｓ、ＴｅまたはＧｅ等）を任意に含有する（例えば、カルボニル等）かのいずれかである。「ヒドロカルビル基」は、１以上のＨ原子、および任意に１以上のヘテロ原子（例えばＮ、Ｏ、Ｓ、Ｐ、Ｓｉ、Ｓｅ、Ａｓ、ＴｅまたはＧｅ等）を加えて含有する、カルビル基を示す。
【００４１】
カルビル基またはヒドロカルビル基は、飽和または不飽和の基であり得る。不飽和の基は、例えば、アリール、アルケニル、またはアルキニル基である。３個よりも多いＣ原子を有するカルビル基またはヒドロカルビル基は、直鎖、分枝および／または環状であり得、スピロ連結または縮合環を含有していてもよい。
【００４２】
好ましいカルビル基およびヒドロカルビル基は、１〜４０個の、好ましくは１〜２５個の、とくに好ましくは１〜１８個のＣ原子を有する任意に置換されていてもよいアルキル、アルケニル、アルキニル、アルコキシ、アルキルカルボニル、アルコキシカルボニル、アルキルカルボニルオキシおよびアルコキシカルボニルオキシ、６〜４０個の、好ましくは６〜２５個のＣ原子を有する任意に置換されていてもよいアリールまたはアリールオキシ、または６〜４０個の、好ましくは６〜２５個のＣ原子を有する任意に置換されていてもよいアルキルアリール、アリールアルキル、アルキルアリールオキシ、アリールアルキルオキシ、アリールカルボニル、アリールオキシカルボニル、アリールカルボニルオキシおよびアリールオキシカルボニルオキシである。
【００４３】
さらに好ましいカルビル基またはヒドロカルビル基は、Ｃ１〜Ｃ４０アルキル、Ｃ２〜Ｃ４０アルケニル、Ｃ２〜Ｃ４０アルキニル、Ｃ３〜Ｃ４０アリル、Ｃ４〜Ｃ４０アルキルジエニル、Ｃ４〜Ｃ４０ポリエニル、Ｃ６〜Ｃ４０アリール、Ｃ６〜Ｃ４０アルキルアリール、Ｃ６〜Ｃ４０アリールアルキル、Ｃ６〜Ｃ４０アルキルアリールオキシ、Ｃ６〜Ｃ４０アリールアルキルオキシ、Ｃ２〜Ｃ４０ヘテロアリール、Ｃ４〜Ｃ４０シクロアルキル、Ｃ４〜Ｃ４０シクロアルケニル等である。特に好ましいのは、Ｃ１〜Ｃ２２アルキル、Ｃ２〜Ｃ２２アルケニル、Ｃ２〜Ｃ２２アルキニル、Ｃ３〜Ｃ２２アリル、Ｃ４〜Ｃ２２アルキルジエニル、Ｃ６〜Ｃ１２アリール、Ｃ６〜Ｃ２０アリールアルキル、およびＣ２〜Ｃ２０ヘテロアリールである。
【００４４】
さらに好ましいカルビル基およびヒドロカルビル基は、１〜４０個の、好ましくは１〜２５個のＣ原子を、より好ましくは１〜１２個のＣ原子を有する直鎖のまたは分枝のまたは環状のアルキルラジカルであって、これらは、非置換であるか、またはＦ、Ｃｌ、Ｂｒ、ＩまたはＣＮにより単置換または多置換されており、およびこれらにおいて、１以上の非隣接のＣＨ２基が各々、相互に独立して、−Ｃ（Ｒｘ）＝Ｃ（Ｒｘ）−、−Ｃ≡Ｃ−、−Ｎ（Ｒｘ）−、−Ｏ−、−Ｓ−、−ＣＯ−、−ＣＯ−Ｏ−、−Ｏ−ＣＯ−、−Ｏ−ＣＯ−Ｏ−によって、Ｏ原子および／またはＳ原子が相互に直接的に連結されないように、置き換えられていてもよい。
【００４５】
Ｒｘは、好ましくは、Ｈ、ハロゲン、１〜２５個のＣ原子を有する、直鎖の、分枝のまたは環状のアルキル鎖であるが、加えて、前記アルキル鎖において、１以上の非隣接のＣ原子は、−Ｏ−、−Ｓ−、−ＣＯ−、−ＣＯ−Ｏ−、−Ｏ−ＣＯ−、−Ｏ−ＣＯ−Ｏ−によって置き換えられていてもよく、およびこれらにおいて、１以上のＨ原子は、フッ素、６〜４０個のＣ原子を有する任意に置換されていてもよいアリール基またはアリールオキシ基、または２〜４０個のＣ原子を有する任意に置換されていてもよいヘテロアリール基またはヘテロアリールオキシ基によって置き換えられていてもよい。
【００４６】
好ましいアルキル基は、例えば、メチル、エチル、ｎ−プロピル、イソプロピル、ｎ−ブチル、イソブチル、ｓ−ブチル、ｔ−ブチル、２−メチルブチル、ｎ−ペンチル、ｓ−ペンチル、シクロペンチル、ｎ−ヘキシル、シクロヘキシル、２−エチルヘキシル、ｎ−ヘプチル、シクロヘプチル、ｎ−オクチル、シクロオクチル、ｎ−ノニル、ｎ−デシル、ｎ−ウンデシル、ｎ−ドデシル、ドデカニル、トリフルオロメチル、パーフルオロ−ｎ−ブチル、２，２，２−トリフルオロエチル、パーフルオロオクチル、パーフルオロヘキシル等である。
【００４７】
好ましいアルケニル基は、例えば、エテニル、プロペニル、ブテニル、ペンテニル、シクロペンテニル、ヘキセニル、シクロヘキセニル、ヘプテニル、シクロヘプテニル、オクテニル、シクロオクテニル等である。
好ましいアルケニル基は、例えば、エテニル、プロペニル、ブテニル、ペンテニル、シクロペンテニル、ヘキセニル、シクロヘキセニル、ヘプテニル、シクロヘプテニル、オクテニル、シクロオクテニル等である。
【００４８】
好ましいアルコキシ基は、例えば、メトキシ、エトキシ、２−メトキシエトキシ、ｎ−プロポキシ、ｉ−プロポキシ、ｎ−ブトキシ、ｉ−ブトキシ、ｓ−ブトキシ、ｔ−ブトキシ、２−メチルブトキシ、ｎ−ペントキシ、ｎ−ヘキソキシ、ｎ−へプチルオキシ、ｎ−オクチルオキシ、ｎ−ノニルオキシ、ｎ−デシルオキシ、ｎ−ウンデシルオキシ、ｎ−ドデシルオキシ等である。
好ましアミノ基は、例えば、ジメチルアミノ、メチルアミノ、メチルフェニルアミノ、フェニルアミノ等である。
【００４９】
アリール基およびヘテロアリール基は、単環式または多環式であり得る、すなわち、それらは、１つの環（例えば、フェニル等）または２つ以上の環を有し得、これらはまた、縮合されていても（例えば、ナフチル等）または共有結合的に連結されていても（例えば、ビフェニル等）、または縮合および連結された環の組み合わせを含有していてもよい。ヘテロアリール基は、好ましくはＯ、Ｎ、Ｓ、およびＳｅから選択される、１以上のヘテロ原子を含有する。
【００５０】
とくに好ましいのは、６〜２５個のＣ原子を有する単環式、二環式または三環式のアリール基、および２〜２５個のＣ原子を有する単環式、二環式または三環式のヘテロアリール基であって、これらは、縮合環を任意に含有していてもよく、およびこれらは、任意に置換されていてもよい。さらにまた、好ましいのは、５員、６員または７員のアリール基およびヘテロアリール基であって、前記基において、加えて、１以上のＣＨ基は、Ｎ、Ｓ、またはＯ原子によって、Ｏ原子および／またはＳ原子が相互に直接的に連結されないように、置き換えられていてもよい。
【００５１】
好ましいアリール基は、例えば、フェニル、ビフェニル、ターフェニル、［１，１’：３’１’’］ターフェニル−２’−イル、ナフチル、アントラセン、ビナフチル、フェナントレン、ピレン、ジヒドロピレン、クリセン、ペリレン、テトラセン、ペンタセン、ベンゾピレン、フルオレン、インデン、インデノフルオレン、スピロビフルオレン等である。  
【００５２】
好ましいヘテロアリール基は、例えば、ピロール、ピラゾール、イミダゾール、１，２，３−トリアゾール、１，２，４−トリアゾール、テトラゾール、フラン、チオフェン、セレノフェン、オキサゾール、イソオキサゾール、１，２−チアゾール、１，３−チアゾール、１，２，３−オキサジアゾール、１，２，４−オキサジアゾール、１，２，５−オキサジアゾール、１，３，４−オキサジアゾール、１，２，３−チアジアゾール、１，２，４−チアジアゾール、１，２，５−チアジアゾール、１，３，４−チアジアゾール等の５員環、ピリジン、ピリダジン、ピリミジン、ピラジン、１，３，５−トリアジン、１，２，４−トリアジン、１，２，３−トリアジン、１，２，４，５−テトラジン、１，２，３，４−テトラジン、１，２，３，５−テトラジン等の６員環、またはインドール、イソインドール、インドリジン、インダゾール、ベンゾイミダゾール、ベンゾトリアゾール、プリン、ナフトイミダゾール、フェナントロイミダゾール、ピリドイミダゾール、ピラジンイミダゾール、
【００５３】
キノキサリンイミダゾール、ベンゾオキサゾール、ナフトオキサゾール、アントロオキサゾール、フェナントロオキサゾール、イソオキサゾール、ベンゾチアゾール、ベンゾフラン、イソベンゾフラン、ジベンゾフラン、キノリン、イソキノリン、プテリジン、ベンゾ−５，６−キノリン、ベンゾ−６，７−キノリン、ベンゾ−７，８−キノリン、ベンゾイソキノリン、アクリジン、フェノチアジン、フェノキサジン、ベンゾピリダジン、ベンゾピリミジン、キノキサリン、フェナジン、ナフチリジン、アザカルバゾール、ベンゾカルボリン、フェナントリジン、フェナントロリン、チエノ［２，３ｂ］チオフェン、チエノ［３，２ｂ］チオフェン、ジチエノチオフェン、イソベンゾチオフェン、ジベンゾチオフェン、ベンゾチアジアゾチオフェン等の縮合基、またはこれらの基の組み合わせである。ヘテロアリール基はまた、アルキル、アルコキシ、チオアルキル、フッ素、フルオロアルキル、またはさらなるアリールまたはヘテロアリールの基によっても置換されていてもよい。
【００５４】
（非芳香族）脂環式およびヘテロ環式の基は、飽和の環、すなわち、専ら単結合を含有するもの、および部分的に不飽和の環、すなわち、多重結合もまた含有していてもよいもの、の両者を網羅する。ヘテロ環式の環は、１以上のヘテロ原子、好ましくはＳｉ、Ｏ、Ｎ、Ｓ、およびＳｅから選択される前記ヘテロ原子を含有する。
【００５５】
（非芳香族）脂環式およびヘテロ環式の基は、単環式、すなわち、１つの環しか含有し得ないか（例えば、シクロヘキサン等）、または多環式、すなわち、多数の環を含有し得る（例えば、デカヒドロナフタレンまたはビシクロオクタン等）。とくに好ましいのは、飽和の基である。さらにまた、好ましいのは、３〜２５個のＣ原子を有する単環式、二環式、または三環式の基であって、これは、任意に縮合環を含有していてもよく、およびこれは、任意に置換されていてもよい。さらにまた、好ましいのは、５員、６員、７員、８員の炭素環式の基であって、前記基において、加えて、１以上のＣ原子は、Ｓｉによって置き換えられていてもよく、および／または１以上のＣＨ基は、Ｎによって置き換えられていてもよく、および／または１以上の非隣接のＣＨ２基は、−Ｏ−および／または−Ｓ−によって置き換えられていてもよい。
【００５６】
好ましい脂環式基およびヘテロ環式基は、例えば、シクロペンタン、テトラヒドロフラン、テトラヒドロチオフラン、ピロリジンなどの５員の基、シクロヘキサン、シリナン、シクロヘキセン、テトラヒドロピラン、テトラヒドロチオピラン、１，３−ジオキサン、１，３−ジチアン、ピペリジンなどの６員の基、シクロヘプタンなどの７員の基、およびテトラヒドロナフタレン、デカヒドロナフタレン、インダン、ビシクロ［１．１．１］ペンタン−１，３−ジイル、ビシクロ［２．２．２］オクタン−１，４−ジイル、スピロ［３．３］ヘプタン−２，６−ジイル、オクタヒドロ−４，７−メタノインダン−２，５ジイルなどの縮合した基である。
【００５７】
アリール、ヘテロアリール、カルビル、およびヒドロカルビルのラジカルは任意に、１以上の置換基を有していてもよいが、前記置換基は好ましくは、シリル、スルホ、スルホニル、ホルミル、アミン、イミン、ニトリル、メルカプト、ニトロ、ハロゲン、Ｃ１〜１２アルキル、Ｃ６〜１２アリール、Ｃ１〜１２アルコキシ、ヒドロキシルを含む群から選択されるか、またはこれらの基の組み合わせである。
【００５８】
好ましい置換基は、例えば、アルキルまたはアルコキシ等の溶解性促進(solubility-promoting)基、フッ素、ニトロまたはニトリル等の電子吸引基、またはポリマーにおけるガラス転移温度（Ｔｇ）を上昇させるための置換基、とりわけ、例えばｔ−ブチルまたは任意に置換されていてもよいアリール基等の嵩高い基、である。
【００５９】
好ましい置換基は、また下の「Ｌ」とも称されるが、例えば、Ｆ、Ｃｌ、Ｂｒ、Ｉ、−ＯＨ、−ＣＮ、−ＮＯ２、−ＮＣＯ、−ＮＣＳ、−ＯＣＮ、−ＳＣＮ、−Ｃ（＝Ｏ）Ｎ（Ｒｘ）２、−Ｃ（＝Ｏ）Ｙ１、−Ｃ（＝Ｏ）Ｒｘ、−Ｃ（＝Ｏ）ＯＲｘ、−Ｎ（Ｒｘ）２であり、式中Ｒｘは、上述の意味を有し、およびＹ１は、ハロゲン、任意に置換されていてもよいシリル、４〜４０個の、好ましくは４〜２０個の環原子を有する任意に置換されていてもよいアリールまたはヘテロアリール、および１〜２５個のＣ原子を有する直鎖または分枝のアルキル、アルケニル、アルキニル、アルコキシ、アルキルカルボニル、アルコキシカルボニル、アルキルカルボニルオキシまたはアルコキシカルボニルオキシ（これらにおいて、１以上のＨ原子は任意に、ＦまたはＣｌによって置き換えられていてもよい）を示す。
【００６０】
「置換シリルまたは置換アリール」は、好ましくは、ハロゲン、−ＣＮ、Ｒ０、−ＯＲ０、−ＣＯ−Ｒ０、−ＣＯ−Ｏ−Ｒ０、−Ｏ−ＣＯ−Ｒ０または−Ｏ−ＣＯ−Ｏ−Ｒ０、式中Ｒ０は、上述の意味を有する、で置換されていることを意味する。
とくに好ましい置換基Ｌは、例えば、Ｆ、Ｃｌ、ＣＮ、ＮＯ２、ＣＨ３、Ｃ２Ｈ５、ＯＣＨ３、ＯＣ２Ｈ５、ＣＯＣＨ３、ＣＯＣ２Ｈ５、ＣＯＯＣＨ３、ＣＯＯＣ２Ｈ５、ＣＦ３、ＯＣＦ３、ＯＣＨＦ２、ＯＣ２Ｆ５であり、さらにまた、フェニルでもある。
【００６１】
以上以下に示される式において、置換フェニレン環
【化１】
2019514039.tif 000002
は、好ましくは、
【化２】
2019514039.tif 000003
であり、
式中Ｌは、どの出現においても同一であるかまたは異なっており、以上以下において与えられる意味の１つを有し、好ましくはＦ、Ｃｌ、ＣＮ、ＮＯ２、ＣＨ３、Ｃ２Ｈ５、Ｃ（ＣＨ３）３、ＣＨ（ＣＨ３）２、ＣＨ２ＣＨ（ＣＨ３）Ｃ２Ｈ５、ＯＣＨ３、ＯＣ２Ｈ５、ＣＯＣＨ３、ＣＯＣ２Ｈ５、ＣＯＯＣＨ３、ＣＯＯＣ２Ｈ５、ＣＦ３、ＯＣＦ３、ＯＣＨＦ２、ＯＣ２Ｆ５またはＰ−Ｓｐ−、極めて好ましくはＦ、Ｃｌ、ＣＮ、ＣＨ３、Ｃ２Ｈ５、ＯＣＨ３、ＣＯＣＨ３、ＯＣＦ３またはＰ−Ｓｐ−、最も好ましくはＦ、Ｃｌ、ＣＨ３、ＯＣＨ３、ＣＯＣＨ３またはＯＣＦ３である。
【００６２】
「ハロゲン」は、Ｆ、Ｃｌ、ＢｒまたはＩを、好ましくはＦを示す。
重合性基Ｐは好ましくは、Ｃ＝Ｃ二重結合またはＣ≡Ｃ三重結合、および開環を伴う重合に好適な基、例えば、オキセタンまたはエポキシド基等、を含有する群から選択される。    
【００６３】
極めて好ましくは、重合性基Ｐは、ＣＨ２＝ＣＷ１−ＣＯＯ−、ＣＨ２＝ＣＷ１−ＣＯ−、
【化３】
2019514039.tif 000004
ＣＨ２＝ＣＷ２−（Ｏ）ｋ３−、ＣＷ１＝ＣＨ−ＣＯ−（Ｏ）ｋ３−、ＣＷ１＝ＣＨ−ＣＯ−ＮＨ−、ＣＨ２＝ＣＷ１−ＣＯ−ＮＨ−、ＣＨ３−ＣＨ＝ＣＨ−Ｏ−、（ＣＨ２＝ＣＨ）２ＣＨ−ＯＣＯ−、（ＣＨ２＝ＣＨ−ＣＨ２）２ＣＨ−ＯＣＯ−、（ＣＨ２＝ＣＨ）２ＣＨ−Ｏ−、（ＣＨ２＝ＣＨ−ＣＨ２）２Ｎ−、（ＣＨ２＝ＣＨ−ＣＨ２）２Ｎ−ＣＯ−、ＣＨ２＝ＣＷ１−ＣＯ−ＮＨ−、ＣＨ２＝ＣＨ−（ＣＯＯ）ｋ１−Ｐｈｅ−（Ｏ）ｋ２−、ＣＨ２＝ＣＨ−（ＣＯ）ｋ１−Ｐｈｅ−（Ｏ）ｋ２−、Ｐｈｅ−ＣＨ＝ＣＨ−からなる群から選択され、式中
【００６４】
Ｗ１は、Ｈ、Ｆ、Ｃｌ、ＣＮ、ＣＦ３、フェニルまたは１〜５個のＣ原子を有するアルキルを、とりわけＨ、Ｆ、ＣｌまたはＣＨ３を示し、
Ｗ２は、Ｈ、または１〜５個のＣ原子を有するアルキルを、とりわけＨ、メチル、エチルまたはｎ−プロピルを示し、
【００６５】
Ｗ３およびＷ４は各々、相互に独立して、Ｈ、Ｃｌ、または１〜５個のＣ原子を有するアルキルを示し、Ｐｈｅは、上に定義されるとおりであるがＰ−Ｓｐとは異なる１以上のラジカルＬによって任意に置換さていてもよい、１，４−フェニレンを示し、および
ｋ１、ｋ２およびｋ３は各々、相互に独立して、０または１を示し、ｋ３は、好ましくは１を示し、およびｋ４は１から１０までの整数である。
【００６６】
とくに好ましい基Ｐは、ＣＨ２＝ＣＨ−ＣＯＯ−、ＣＨ２＝Ｃ（ＣＨ３）−ＣＯＯ−、ＣＨ２＝ＣＦ−ＣＯＯ−、ＣＨ２＝ＣＨ−、ＣＨ２＝ＣＨ−Ｏ−、（ＣＨ２＝ＣＨ）２ＣＨ−ＯＣＯ−、（ＣＨ２＝ＣＨ）２ＣＨ−Ｏ−、
【化４】
2019514039.tif 000005
であり、式中W２は、H、または１〜５個のC原子を有するアルキル、とりわけH、メチル、エチルまたはｎ−プロピルを示す。
【００６７】
さらに好ましい基Pは、ビニルオキシ、アクリラート、メタクリラート、フルオロアクリラート、クロロアクリラート、オキセタンおよびエポキシド、極めて好ましくはアクリラートまたはメタクリラートである。
【００６８】
好ましくは、すべての重合性化合物およびそれらの従属式は、１以上のラジカルＰ−Ｓｐ−の代わりに、２以上の重合性基Ｐを含有する１以上の分枝のラジカルを含有する（多反応性重合性ラジカル）。
【００６９】
このタイプの好適なラジカル、およびこれらを含有する重合性化合物は、例えばUS 7,060,200 B1またはUS 2006/0172090 A1に記載されている。
【００７０】
とくに好ましいのは、以下の式から選択される多反応性重合性ラジカルである：
−Ｘ−アルキル−ＣＨＰ１−ＣＨ２−ＣＨ２Ｐ２      Ｉ＊ａ
−Ｘ−アルキル−Ｃ（ＣＨ２Ｐ１）（ＣＨ２Ｐ２）−ＣＨ２Ｐ３      Ｉ＊ｂ
−Ｘ−アルキル−ＣＨＰ１ＣＨＰ２−ＣＨ２Ｐ３      Ｉ＊ｃ
−Ｘ−アルキル−Ｃ（ＣＨ２Ｐ１）（ＣＨ２Ｐ２）−ＣａａＨ２ａａ＋１      Ｉ＊ｄ
−Ｘ−アルキル−ＣＨＰ１−ＣＨ２Ｐ２      Ｉ＊ｅ
−Ｘ−アルキル−ＣＨＰ１Ｐ２      Ｉ＊ｆ
【００７１】
−Ｘ−アルキル−ＣＰ１Ｐ２−ＣａａＨ２ａａ＋１      Ｉ＊ｇ
−Ｘ−アルキル−Ｃ（ＣＨ２Ｐ１）（ＣＨ２Ｐ２）−ＣＨ２ＯＣＨ２−Ｃ（ＣＨ２Ｐ３）（ＣＨ２Ｐ４）ＣＨ２Ｐ５      Ｉ＊ｈ
−Ｘ−アルキル−ＣＨ（（ＣＨ２）ａａＰ１）（（ＣＨ２）ｂｂＰ２）      Ｉ＊ｉ
−Ｘ−アルキル−ＣＨＰ１ＣＨＰ２−ＣａａＨ２ａａ＋１      Ｉ＊ｋ
式中
【００７２】
アルキルは、単結合、または１〜１２個のＣ原子を有する直鎖または分枝アルキレンを示し、前記アルキレン中１以上の非隣接のＣＨ２基は各々、互いに独立して、−Ｃ（Ｒｘ）＝Ｃ（Ｒｘ）−、−Ｃ≡Ｃ−、−Ｎ（Ｒｘ）−、−Ｏ−、−Ｓ−、−ＣＯ−、−ＣＯ−Ｏ−、−Ｏ−ＣＯ−、−Ｏ−ＣＯ−Ｏ−によって、Ｏ原子および／またはＳ原子が相互に直接連結されないように、置き換えられていてもよく、および前記アルキレン中、加えて、１以上のＨ原子は、Ｆ、ＣｌまたはＣＮによって置き換えられていてもよく、ここでＲｘは、上述の意味を有し、および好ましくは上に定義されるとおりのＲ０を示し、
【００７３】
ａａおよびｂｂは各々、相互に独立して、０、１、２、３、４、５または６を示し、
Ｘは、Ｘ’について示される意味の１つを有し、および
Ｐ１〜５は各々、相互に独立して、Ｐについて上に示される意味の１つを有する。
好ましいスペーサー基Ｓｐは、ラジカル「Ｐ−Ｓｐ−」が式「Ｐ−Ｓｐ’−Ｘ’−」に適合するように、式Ｓｐ’−Ｘ’から選択されるが、ここで
【００７４】
Ｓｐ’は、１〜２０個の、好ましくは１〜１２個のＣ原子を有するアルキレン、これはＦ、Ｃｌ、Ｂｒ、ＩまたはＣＮにより任意に単置換または多置換されていてもよく、およびここにおいて、加えて、１つまたは２つ以上の非隣接のＣＨ２基はそれぞれ、互いに独立して、−Ｏ−、−Ｓ−、−ＮＨ−、−ＮＲ０１−、−ＳｉＲ０１Ｒ０２−、−ＣＯ−、−ＣＯＯ−、−ＯＣＯ−、−ＯＣＯ−Ｏ−、−Ｓ−ＣＯ−、−ＣＯ−Ｓ−、−ＮＲ０１−ＣＯ−Ｏ−、−Ｏ−ＣＯ−ＮＲ０１−、−ＮＲ０１−ＣＯ−ＮＲ０１−、−ＣＨ＝ＣＨ−または−Ｃ≡Ｃ−により、Ｏおよび／またはＳ原子が互いにへと直接的に連結しないように置き換えられていてもよい、を示し、
【００７５】
Ｘ’は、−Ｏ−、−Ｓ−、−ＣＯ−、−ＣＯＯ−、−ＯＣＯ−、−Ｏ−ＣＯＯ−、−ＣＯ−ＮＲ０１−、−ＮＲ０１−ＣＯ−、−ＮＲ０１−ＣＯ−ＮＲ０１−、−ＯＣＨ２−、−ＣＨ２Ｏ−、−ＳＣＨ２−、−ＣＨ２Ｓ−、−ＣＦ２Ｏ−、−ＯＣＦ２−、−ＣＦ２Ｓ−、−ＳＣＦ２−、−ＣＦ２ＣＨ２−、−ＣＨ２ＣＦ２−、−ＣＦ２ＣＦ２−、−ＣＨ＝Ｎ−、−Ｎ＝ＣＨ−、−Ｎ＝Ｎ−、−ＣＨ＝ＣＲ０１−、−ＣＹ０１＝ＣＹ０２−、−Ｃ≡Ｃ−、−ＣＨ＝ＣＨ−ＣＯＯ−、−ＯＣＯ−ＣＨ＝ＣＨ−または単結合を示し、
【００７６】
Ｒ０１およびＲ０２は各々、相互に独立して、Ｈ、または１〜１２個のＣ原子を有するアルキルを示し、および
Ｙ０１およびＹ０２は各々、相互に独立して、Ｈ、Ｆ、ＣｌまたはＣＮを示す。
Ｘ’は、好ましくは、−Ｏ−、−Ｓ−、−ＣＯ−、−ＣＯＯ−、−ＯＣＯ−、−Ｏ−ＣＯＯ−、−ＣＯ−ＮＲ０−、−ＮＲ０１−ＣＯ−、−ＮＲ０１−ＣＯ−ＮＲ０１−または単結合である。
【００７７】
典型的なスペーサー基Ｓｐ’は、例えば、−（ＣＨ２）ｐ１−、−（ＣＨ２ＣＨ２Ｏ）ｑ１−ＣＨ２ＣＨ２−、−ＣＨ２ＣＨ２−Ｓ−ＣＨ２ＣＨ２−、−ＣＨ２ＣＨ２−ＮＨ−ＣＨ２ＣＨ２−または−（ＳｉＲ０１Ｒ０２−Ｏ）ｐ１−であって、
式中ｐ１は、１から１２までの整数であり、ｑ１は、１から３までの整数であり、およびＲ０１およびＲ０２は、上述の意味を有する。
とくに好ましい基−Ｘ’−Ｓｐ’−は、−（ＣＨ２）ｐ１−、−Ｏ−（ＣＨ２）ｐ１−、−ＯＣＯ−（ＣＨ２）ｐ１−、−ＯＣＯＯ−（ＣＨ２）ｐ１−である。
【００７８】
とくに好ましい基Ｓｐ’は、例えば、各場合において、直鎖のエチレン、プロピレン、ブチレン、ペンチレン、ヘキシレン、ヘプチレン、オクチレン、ノニレン、デシレン、ウンデシレン、ドデシレン、オクタデシレン、エチレンオキシエチレン、メチレンオキシブチレン、エチレンチオエチレン、エチレン−Ｎ−メチルイミノエチレン、１−メチルアルキレン、エテニレン、プロペニレンおよびブテニレンである。
【００７９】
本発明について、
【化５】
2019514039.tif 000006
は、トランス−１，４−シクロヘキシレンを表し、および
【化６】
2019514039.tif 000007
は、１，４−フェニレンを表す。
【００８０】
「ポリマーネットワーク」は、すべてのポリマー鎖が相互連結されることで、多くの交差架橋による単一の巨視的な実体が形成されているところのネットワークである。
ポリマーネットワークは、以下のタイプにおいて起こり得る：
−  グラフトポリマー分子は、１以上の側鎖が、構造的にまたは配置的に、主鎖とは異なる分岐のポリマーである。
【００８１】
−  スターポリマー分子は、単一の分岐点が、複数の線状の鎖またはアームを生じさせる、分岐のポリマー分子である。アームが同一である場合、スターポリマー分子は、規則性であると言われる。隣接するアームが、異なる繰り返しサブユニットから構成される場合、スターポリマー分子は、混合鎖であると言われる。
−  櫛型ポリマー分子は、２以上の３方向の分岐点および線状側鎖をもつ主鎖からなる。アームが同一である場合、櫛型ポリマー分子は、規則性であると言われる。
−    ブラシ状ポリマー分子は、線状の、非分岐の側鎖をもつ主鎖からなり、前記側鎖において、分岐点の１以上が、４方向またはより大きい官能性を有する。
【００８２】
本明細書の記載およびクレームの全体を通して、単語「含む(comprise)」および「含有する」およびその単語の変形、例えば「含むこと(comprising)」および「含む(comprises)」は、「包含するが、これらには限定されない(including but not limited to)」を意味し、他の構成要素を除外することを意図しない（およびそれらを除外しない）。他方、単語「含む(comprise)」はまた、用語「からなる(consisting of)」も包含するが、それには限定されない。
【００８３】
すべての濃度は、重量パーセントで引用され、および夫々の混合物全体に関し、すべての温度は、セルシウス度で引用され、およびすべての温度の差異は、差分度で引用される。
【発明を実施するための形態】
【００８４】
詳細な記載
好ましくは、重合性ＬＣ材料の全体におけるペンタエリトリトールテトラキス（３，５−ジ−ｔｅｒｔ−ブチル−４−ヒドロキシヒドロシンナマート）の最少量は、０．１重量％より多い、とりわけ０．３重量％より多い、最も好ましくは、０．５重量％より多い。ペンタエリトリトールテトラキス（３，５−ジ−ｔｅｒｔ−ブチル−４−ヒドロキシヒドロシンナマート）の最大量は、重合性ＬＣ材料全体の、好ましくは５重量％未満、極めて好ましくは３重量％未満、とりわけ１重量％未満である。
【００８５】
好ましい重合性の、単反応性、二反応性、または多反応性の液晶化合物またはメソゲン化合物は、例えば、WO 93/22397、EP 0 261 712、DE 195 04 224、WO 95/22586、WO 97/00600、US 5,518,652、US 5,750,051、US 5,770,107およびUS 6,514,578に公開されている。
【００８６】
本発明に従う単反応性、二反応性または多反応性のメソゲン化合物は、好ましくは、式ＲＭ
Ｐ−Ｓｐ−ＭＧ−Ｒ          ＲＭ
で表される化合物の群から選択され、
【００８７】
式中
Ｐは、重合性基、好ましくはアクリル、メタアクリル、ビニル、ビニルオキシ、プロペニルエーテル、エポキシ、オキセタンまたはスチレン基であり、
Ｓｐは、スペーサー基または単結合であり、
ＭＧは、棒状のメソゲン基であって、これは好ましくは式Ｍから選択され、
【００８８】
Ｍは、−（Ａｘ−Ｚａ）ｋ−Ａｙ−（Ｚｂ−Ａｚ）ｌ−であり、
Ａｘ〜Ａｚは、各存在において、相互に独立して、１以上の同一のまたは異なる基Ｌａによって任意に置換されていてもよい、アリール基、ヘテロアリール基、ヘテロ環基、または脂環式基であり、好ましくは、１以上の同一のまたは異なる基Ｌａによって任意に置換されていてもよい、１，４−シクロヘキシレンまたは１，４−フェニレン、１，４−ピリジン、１，４−ピリミジン、２，５−チオフェン、２，６−ジチエノ［３，２−ｂ：２’，３’−ｄ］チオフェン、２，７−フッ素、２，６−ナフタレン、２，７−フェナントレンであり、
【００８９】
ＺａおよびＺｂは、各存在において、互いから独立して、−Ｏ−、−Ｓ−、−ＣＯ−、−ＣＯＯ−、−ＯＣＯ−、−Ｓ−ＣＯ−、−ＣＯ−Ｓ−、−Ｏ−ＣＯＯ−、−ＣＯ−ＮＲ０１−、−ＮＲ０１−ＣＯ−、−ＮＲ０１−ＣＯ−ＮＲ０２、−ＮＲ０１−ＣＯ−Ｏ−、−Ｏ−ＣＯ−ＮＲ０１−、−ＯＣＨ２−、−ＣＨ２Ｏ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ２ＣＨ２−、−（ＣＨ２）４−、−ＣＦ２ＣＨ２−、−ＣＨ２ＣＦ２−、−ＣＦ２ＣＦ２−、−ＣＨ＝Ｎ−、−Ｎ＝ＣＨ−、−Ｎ＝Ｎ−、−ＣＨ＝ＣＲ０１−、−ＣＹ０１＝ＣＹ０２−、−Ｃ≡Ｃ−、−ＣＨ＝ＣＨ−ＣＯＯ−、−ＯＣＯ−ＣＨ＝ＣＨ−、または単結合であり、好ましくは、−ＣＯＯ−、−ＯＣＯ−、−ＣＯ−Ｏ−、−Ｏ−ＣＯ−、−ＯＣＨ２−、−ＣＨ２Ｏ−、−、−ＣＨ２ＣＨ２−、−（ＣＨ２）４−、−ＣＦ２ＣＨ２−、−ＣＨ２ＣＦ２−、−ＣＦ２ＣＦ２−、−Ｃ≡Ｃ−、−ＣＨ＝ＣＨ−ＣＯＯ−、−ＯＣＯ−ＣＨ＝ＣＨ−、または単結合であり、
【００９０】
Ｌａは、Ｆ、Ｃｌ、Ｂｒ、Ｉ、−ＣＮ、−ＮＯ２、−ＮＣＯ、−ＮＣＳ、−ＯＣＮ、−ＳＣＮ、−Ｃ（＝Ｏ）ＮＲｘｘＲｙｙ、−Ｃ（＝Ｏ）ＯＲｘｘ、−Ｃ（＝Ｏ）Ｒｘｘ、−ＮＲｘｘＲｙｙ、−ＯＨ、−ＳＦ５、または、１〜１２個のＣ原子をもつ直鎖または分岐のアルキル、アルコキシ、アルキルカルボニル、アルコキシカルボニル、アルキルカルボニルオキシまたはアルコキシカルボニルオキシであり、ここで１以上のＨ原子は、ＦまたはＣｌ、好ましくはＦ、−ＣＮまたは１〜６個のＣ原子をもつ直鎖または分岐のアルキル、アルコキシ、アルキルカルボニル、アルコキシカルボニル、アルキルカルボニルオキシまたはアルコキシカルボニルオキシによって任意に置き換えられていてよく、
【００９１】
ＲｘｘおよびＲｙｙは、互いに独立して、Ｈ、または１〜１２個のＣ原子をもつアルキルを表し、
Ｒは、Ｈ、アルキル、アルコキシ、チオアルキル、アルキルカルボニル、アルコキシカルボニル、アルキルカルボニルオキシまたはアルコキシカルボニルオキシであって、これらは、１〜２０個またはそれ以上のＣ原子をもち、好ましくは任意にフッ素化されていてもよい１〜１５個のＣ原子をもつか、あるいはＲは、ＹまたはＰ−Ｓｐ−であり、
Ｙは、Ｆ、Ｃｌ、ＣＮ、ＮＯ２、ＯＣＨ３、ＯＣＮ、ＳＣＮ、１〜４個のＣ原子をもつ任意にフッ素化されていてもよいアルキルカルボニル、アルコキシカルボニル、アルキルカルボニルオキシまたはアルコキシカルボニルオキシ、または１〜４個のＣ原子をもつモノ−、オリゴ−、またはポリフッ素化アルキル、またはアルコキシ、好ましくはＦ、Ｃｌ、ＣＮ、ＮＯ２、ＯＣＨ３、または１〜４Ｃ原子をもつモノ−、オリゴ−、またはポリフッ素化アルキル、またはアルコキシである。
【００９２】
Ｒ０１およびＲ０２は各々、相互に独立して、Ｈ、または１〜１２個のＣ原子を有するアルキルを表し、および
Ｙ０１およびＹ０２は各々、相互に独立して、Ｈ、Ｆ、ＣｌまたはＣＮを表し、および
ｋおよびｌは各々、および独立して、０、１、２、３または４、好ましくは０、１または２、最も好ましくは１である。
【００９３】
好ましくは、少なくとも１種の二反応性または多反応性のメソゲン化合物は、式ＤＲＭ
Ｐ１−Ｓｐ１−ＭＧ−Ｓｐ２−Ｐ２          ＤＲＭ
から選択され、式中
Ｐ１およびＰ２は、互いに独立して、重合性基を表し、
Ｓｐ１およびＳｐ２は、互いに独立して、スペーサー基または単結合を表し、および
【００９４】
ＭＧは、棒状のメソゲン基であり、これは、好ましくは式ＭＧ
−（Ａ１−Ｚ１）ｎ−Ａ２−          ＭＧ
から選択され、式中
Ａ１およびＡ２は、複数存在する場合、相互に独立して、芳香族基または脂環式基を表し、これらは、Ｎ、ＯおよびＳから選択される１以上のヘテロ原子を任意に含有していてもよく、およびＬ１によって任意に単置換または多置換されていてよく、
【００９５】
Ｌ１は、Ｐ−Ｓｐ−、Ｆ、Ｃｌ、Ｂｒ、Ｉ、−ＣＮ、−ＮＯ２、−ＮＣＯ、−ＮＣＳ、−ＯＣＮ、−ＳＣＮ、−Ｃ（＝Ｏ）ＮＲ００Ｒ０００、−Ｃ（＝Ｏ）ＯＲ００、−Ｃ（＝Ｏ）Ｒ００、−ＮＲ００Ｒ０００、−ＯＨ、−ＳＦ５、１〜１２個の、好ましくは１〜６個のＣ原子をもつ任意に置換されていてもよいシリル、アリール、またはヘテロアリール、および１〜１２個の、好ましくは１〜６個のＣ原子をもつ直鎖または分岐のアルキル、アルコキシ、アルキルカルボニル、アルコキシカルボニル、アルキルカルボニルオキシまたはアルコキシカルボニルオキシであり、ここで１以上のＨ原子は、ＦまたはＣｌによって任意に置き換えられていてもよく、
【００９６】
Ｒ００およびＲ０００は、互いに独立して、Ｈ、または１〜１２個のＣ原子をもつアルキルを表し、
Ｚ１は、複数存在する場合、相互に独立して、−Ｏ−、−Ｓ−、−ＣＯ−、−ＣＯＯ−、−ＯＣＯ−、−Ｓ−ＣＯ−、−ＣＯ−Ｓ−、−Ｏ−ＣＯＯ−、−ＣＯ−ＮＲ００−、−ＮＲ００−ＣＯ−、−ＮＲ００−ＣＯ−ＮＲ０００、−ＮＲ００−ＣＯ−Ｏ−、−Ｏ−ＣＯ−ＮＲ００−、−ＯＣＨ２−、−ＣＨ２Ｏ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ２ＣＨ２−、−（ＣＨ２）ｎ１、−ＣＦ２ＣＨ２−、−ＣＨ２ＣＦ２−、−ＣＦ２ＣＦ２−、−ＣＨ＝Ｎ−、−Ｎ＝ＣＨ−、−Ｎ＝Ｎ−、−ＣＨ＝ＣＲ００−、−ＣＹ１＝ＣＹ２−、−Ｃ≡Ｃ−、−ＣＨ＝ＣＨ−ＣＯＯ−、−ＯＣＯ−ＣＨ＝ＣＨ−または単結合を表し、
【００９７】
Ｙ１およびＹ２は、互いに独立して、Ｈ、Ｆ、ＣｌまたはＣＮを表し、
ｎは、１、２、３または４、好ましくは１または２、最も好ましくは２であり、
ｎ１は、１から１０までの整数、好ましくは１、２、３または４である。
【００９８】
好ましい基Ａ１およびＡ２は、限定せずに、フラン、ピロール、チオフェン、オキサゾール、チアゾール、チアジアゾール、イミダゾール、フェニレン、シクロヘキシレン、ビシクロオクチレン、シクロヘキセニレン、ピリジン、ピリミジン、ピラジン、アズレン、インダン、フルオレン、ナフタレン、テトラヒドロナフタレン、アントラセン、フェナントレンおよびジチエノチオフェンを包含し、これらのすべては、非置換であるか、または上に定義されるとおりの１、２、３、または４個の基Ｌによって置換されている。
【００９９】
とくに好ましい基Ａ１およびＡ２は、１，４−フェニレン、ピリジン−２，５−ジイル、ピリミジン−２，５−ジイル、チオフェン−２，５−ジイル、ナフタレン−２，６−ジイル、１，２，３，４−テトラヒドロナフタレン２，６−ジイル、インダン−２，５−ジイル、ビシクロオクチレンまたは１，４−シクロヘキシレンから選択され、ここで１個または２個の非隣接のＣＨ２は、Ｏおよび／またはＳによって任意に置き換えられていてもよく、ここでこれらの基は、非置換であるか、または上に定義したとおりの１、２、３、または４個の基Ｌによって置換されている。
【０１００】
とくに好ましい基Ｚ１は、各存在において、互いに独立して、好ましくは−ＣＯＯ−、−ＯＣＯ−、−ＣＨ２ＣＨ２−、−ＣＦ２Ｏ−、−ＯＣＦ２−、−Ｃ≡Ｃ−、−ＣＨ＝ＣＨ−，−ＯＣＯ−ＣＨ＝ＣＨ−、−ＣＨ＝ＣＨ−ＣＯＯ−または単結合から選択される。
【０１０１】
式ＤＲＭで表される極めて好ましい二反応性メソゲン化合物は、以下の式：
【化７】
2019514039.tif 000008
【０１０２】
【化８】
2019514039.tif 000009
【０１０３】
から選択され、式中
Ｐ０は、複数存在する場合、相互に独立して、重合性基、好ましくはアクリル基、メタアクリル基、オキセタン基、エポキシ基、ビニル基、ヘプタジエン基、ビニルオキシ基、プロペニルエーテル基またはスチレン基であり、
【０１０４】
Ｌは、各々が同一の存在であるかまたは異なって存在するとき、式ＤＲＭにおいてＬ１に与えられる意味の１つを有し、および好ましくは、複数存在する場合、相互に独立して、Ｆ、Ｃｌ、ＣＮまたは１〜５個のＣ原子をもつ任意にハロゲン化されていてもよいアルキル、アルコキシ、アルキルカルボニル、アルコキシカルボニル、アルキルカルボニルオキシまたはアルコキシカルボニルオキシから選択され、
【０１０５】
ｒは、０、１、２、３または４であり、
ｘおよびｙは、互いに独立して、０であるか、または同一のまたは異なる１から１２までの整数であり、
ｚは各々、および独立して、０または１であるが、隣接するｘまたはｙが０のとき、ｚは０である。
【０１０６】
殊のほか好ましいのは、式ＤＲＭａ１、ＤＲＭａ２およびＤＲＭａ３で表される化合物、とりわけ式ＤＲＭａ１で表される化合物である。
好ましくは、重合性ＬＣ材料中の少なくとも１種の単反応性メソゲン化合物は、式ＭＲＭ
Ｐ１−Ｓｐ１−ＭＧ−Ｒ          ＭＲＭ
から選択され、
【０１０７】
式中Ｐ１、Ｓｐ１およびＭＧは、式ＤＲＭに与えられる意味を有し、
Ｒは、Ｆ、Ｃｌ、Ｂｒ、Ｉ、−ＣＮ、−ＮＯ２、−ＮＣＯ、−ＮＣＳ、−ＯＣＮ、−ＳＣＮ、−Ｃ（＝Ｏ）ＮＲｘＲｙ、−Ｃ（＝Ｏ）Ｘ、−Ｃ（＝Ｏ）ＯＲｘ、−Ｃ（＝Ｏ）Ｒｙ、−ＮＲｘＲｙ、−ＯＨ、−ＳＦ５、任意に置換されていてもよいシリル、１〜１２個の、好ましくは１〜６個のＣ原子をもつ直鎖または分岐のアルキル、アルコキシ、アルキルカルボニル、アルコキシカルボニル、アルキルカルボニルオキシまたはアルコキシカルボニルオキシであり、ここで１以上のＨ原子は、ＦまたはＣｌによって任意に置き換えられていてもよく、
【０１０８】
Ｘは、ハロゲン、好ましくはＦまたはＣｌであり、および
ＲｘおよびＲｙは、互いに独立して、Ｈ、または１〜１２個のＣ原子をもつアルキルである。
【０１０９】
好ましくは、式ＭＲＭで表される単反応性メソゲン化合物は、以下の式から選択される。
【化９】
2019514039.tif 000010
【０１１０】
【化１０】
2019514039.tif 000011
【０１１１】
【化１１】
2019514039.tif 000012
【０１１２】
【化１２】
2019514039.tif 000013
【０１１３】
式中Ｐ０、Ｌ、ｒ、ｘ、ｙおよびｚは、式ＤＲＭａ−１〜式ＤＲＭｅにおいて定義されるとおりであり、
Ｒ０は、１個以上、好ましくは１〜１５個のＣ原子をもつアルキル、アルコキシ、チオアルキル、アルキルカルボニル、アルコキシカルボニル、アルキルカルボニルオキシまたはアルコキシカルボニルオキシであるか、またはＹ０を表し、
【０１１４】
Ｙ０は、Ｆ、Ｃｌ、ＣＮ、ＮＯ２、ＯＣＨ３、ＯＣＮ、ＳＣＮ、ＳＦ５、または１〜４個のＣ原子をもつモノ−、オリゴ−またはポリフッ素化アルキルまたはアルコキシであり、
Ｚ０は、−ＣＯＯ−、−ＯＣＯ−、−ＣＨ２ＣＨ２−、−ＣＦ２Ｏ−、−ＯＣＦ２−、−ＣＨ＝ＣＨ−、−ＯＣＯ−ＣＨ＝−、−ＣＨ＝ＣＨ−ＣＯＯ−、または単結合であり、
Ａ０は、複数存在する場合、相互に独立して、非置換であるか、または１、２、３または４個の基Ｌで置換された１，４−フェニレン、またはトランス−１，４−シクロヘキシレンであり、
ｕおよびｖは、互いに独立して、０、１または２であり、
ｗは、０または１であり、
およびここで、ベンゼン環およびナフタレン環は、加えて、１以上の同一であるかまたは異なっている基Ｌで置換され得る。
【０１１５】
さらに好ましくは、式ＭＲＭ１、ＭＲＭ２、ＭＲＭ３、ＭＲＭ４、ＭＲＭ５、ＭＲＭ６、ＭＲＭ７、ＭＲＭ９およびＭＲＭ１０で表される化合物、殊のほか式ＭＲＭ１、ＭＲＭ４、ＭＲＭ６、およびＭＲＭ７で表される化合物、およびとりわけ式ＭＲＭ１およびＭＲＭ７で表される化合物である。
【０１１６】
式ＲＭ、ＤＲＭ、ＭＲＭ、およびその下位式で表される化合物は、当業者に知られているプロセスと類似して調製され得、例えば、Houben-Weyl, Methoden der organischen Chemie [Methods of Organic Chemistry], Thieme-Verlag, Stuttgartにおいてなど、有機化学の標準的な著作物において記載され得る。
【０１１７】
本発明に従う重合性液晶材料全体における、該単反応性、二反応性または多反応性液晶化合物の割合は、好ましくは３０から９９．９重量％までの範囲にある、より好ましくは４０から９９．９重量％までの範囲にある、なおより好ましくは５０から９９．９重量％までの範囲にある。
【０１１８】
好ましい態様において、本発明に従う重合性液晶材料全体における、単反応性重合性メソゲン化合物の割合は、好ましくは５から８０重量％までの範囲にある、より好ましくは１０から７５重量％までの範囲にある、なおより好ましくは１５から７５重量％までの範囲にある。
【０１１９】
別の好ましい態様において、本発明に従う重合性液晶材料全体における、二反応性重合性メソゲン化合物の割合は、好ましくは５から８０重量％までの範囲にある、より好ましくは１０から７５重量％までの範囲にある、なおより好ましくは１５から７５重量％までの範囲にある。
【０１２０】
別の好ましい態様において、本発明に従う重合性液晶材料全体における、多反応性重合性メソゲン化合物の割合は、好ましくは０から３０重量％までの範囲にある、より好ましくは０から２０重量％までの範囲にある、なおより好ましくは０から１０重量％までの範囲にある。
【０１２１】
別の好ましい態様において、重合性ＬＣ材料は、２種より多い重合性基を有する化合物を含有しない。
別の好ましい態様において、重合性ＬＣ材料は、アキラル材料であり、すなわち、いずれのキラル化合物も含有しない。
さらに好ましい態様において、重合性ＬＣ材料は、式ＭＲＭ−１から選択される少なくとも１種の単反応性メソゲン化合物、式ＤＲＭａ−１で表される化合物から選択される少なくとも１種の二反応性メソゲン化合物、およびペンタエリトリトールテトラキス（３，５−ジ−ｔｅｒｔ−ブチル−４−ヒドロキシヒドロシンナマート）を含む。
【０１２２】
さらに好ましい態様において、重合性ＬＣ材料は、式ＭＲＭ−７から選択される少なくとも１種の単反応性メソゲン化合物、式ＤＲＭａ−１から選択される少なくとも１種の二反応性メソゲン化合物、およびペンタエリトリトールテトラキス（３，５−ジ−ｔｅｒｔ−ブチル−４−ヒドロキシヒドロシンナマート）を含む。
【０１２３】
さらに好ましい態様において、重合性ＬＣ材料は、式ＭＲＭ−１および／またはＭＲＭ−７で表される化合物から選択される少なくとも２種の単反応性メソゲン化合物、式ＤＲＭａ−１から選択される少なくとも１種の二反応性メソゲン化合物、およびペンタエリトリトールテトラキス（３，５−ジ−ｔｅｒｔ−ブチル−４−ヒドロキシヒドロシンナマート）を含む。
【０１２４】
さらに好ましい態様において、重合性ＬＣ材料は、式ＭＲＭ−１および／またはＭＲＭ−７の化合物から選択される少なくとも２種の単反応性メソゲン化合物、式ＤＲＭａ−１で表される化合物から選択される少なくとも２種の二反応性メソゲン化合物、およびペンタエリトリトールテトラキス（３，５−ジ−ｔｅｒｔ−ブチル−４−ヒドロキシヒドロシンナマート）を含む。
【０１２５】
好ましい態様において、重合性ＬＣ材料は、重合開始剤、界面活性剤、さらなる安定剤、触媒、増感剤、阻害剤、連鎖移動剤、共反応性モノマー、反応性シンナー、界面活性化合物、潤滑剤、湿滑剤、分散剤、疎水化剤、接着剤、流動性改善剤、脱泡または消泡剤、脱気剤(deaerators)、希釈剤、反応性希釈剤、助剤、着色料、染料、色素およびナノ粒子からなる群から選択される１以上の添加剤を任意に含む。
【０１２６】
別の好ましい態様において、重合性ＬＣ材料は、重合性非メソゲン化合物（反応性シンナー）から選択される１以上の添加剤を任意に含む。重合性ＬＣ材料中のこれらの添加剤の量は、好ましくは０から３０％まで、極めて好ましくは０から２５％までである。
【０１２７】
使用される反応性シンナーは、反応性シンナーとしての実際の意味において参照される物質のみならず、１以上の補足的な(complementary)反応性単位、例えば、ヒドロキシル基、チオール基、またはアミノ基を含有する、上ですでに述べた助剤化合物もまたある。前記基を介して、液晶化合物の重合性単位との反応が起こり得る。
【０１２８】
通常光重合することができる物質は、例えば、少なくとも１個のオレフィン性二重結合を含有する単官能性の、二官能性の、および多官能性の化合物を包含する。それらの例は、カルボン酸の、例えばラウリン酸、ミリスチン酸、パルミチン酸およびステアリン酸のビニルエステル、およびジカルボン酸の、例えばスクシン酸、アジピン酸、アリルエーテルおよびビニルエーテルのビニルエステル、および単官能性アルコールの、例えばラウリルアルコール、ミリスチルアルコール、パルミチルアルコール、およびステアリルアルコールのメタアクリル酸エステルおよびアクリル酸エステル、および二官能性アルコール、例えばエチレングリコールおよび１、４−ブタンジオールのジアリルエーテルおよびジビニルエーテルである。
【０１２９】
例えば、多官能性アルコールのメタクリル酸エステルおよびアクリル酸エステル、とりわけヒドロキシル基の他に、さらなる官能基を含有しないか、またはせいぜいエーテル基しか含有しないものもまた好適である。かかるアルコールの例は、エチレングリコール、プロピレングリコールおよびそれらのより高度に縮合された代表物（例えば、ジエチレングリコール、トリエチレングリコール、ジプロピレングリコール、トリプロピレングリコール等）、ブタンジオール、ペンタンジオール、ヘキサンジオール、ネオペンチルグリコール、エトキシル化およびプロポキシル化ビスフェノールなどのアルコキシル化フェノール性化合物、シクロヘキサンジメタノールなどの二官能性アルコール、グリセロール、トリメチロールプロパン、ブタントリオール、トリメチロールエタン、ペンタエリトリトール、ジトリメチロプロパン、ジペンタンエリトリトール、ソルビトール、マンニトール、および対応するアルコキシル化アルコール、とりわけエトキシル化およびプロポキシル化アルコールなどの三官能性および多官能性アルコールである。
【０１３０】
他の好適な反応性シンナーは、ポリエステロールの（メタ）アクリル酸エステルである、ポリエステル（メタ）アクリラートである。
【０１３１】
好適なポリエステルの例は、ポリオール、好ましくはジオールを使用して、ポリカルボン酸、好ましくはジカルボン酸のエステル化によって調製され得るポリエステルである。ヒドロキシルを含有する、かかるポリエステルのための出発材料は、当業者に知られている。採用され得るジカルボン酸は、スクシン酸、グルタル酸、アジピン酸、セバシン酸、ｏ−フタル酸、およびそれらの異性体および水素化生成物、および該酸のエステル化可能な(esterifiable)およびエステル交換可能な(transesterifiable)誘導体、例えば無水物およびジアルキルエステルである。好適なポリオールは、上述のアルコール、好ましくは、エチレングリコール、１，２−および、１，３−プロピレングリコール、１，４−ブタンジオール、１，６−ヘキサンジオール、ネオペンチルグリコール、シクロヘキサンジメタノール、およびエチレングリコールおよびプロピレングリコールタイプのポリグリコールである。
【０１３２】
好適な反応性シンナーは、さらにまた、１，４−ジビニルベンゼン、トリアリルシアヌレート、以下の式
【化１３】
2019514039.tif 000014
で表されるトリシクロデセニルアルコールのアクリル酸エステル（これはまた、ジヒドロジシクロペンタンジエニルアクリラートという名称でも知られている）、およびアクリル酸、メタアクリル酸およびシアノアクリル酸のアリルエステルである。
【０１３３】
例として述べられた反応性シンナーのうち、光重合性基を含有するものが、とりわけ、および上述の好ましい組成物の観点から、使用される。
【０１３４】
この群は、例えば、二価および多価(dihydric and polyhydric)アルコール、例えば、エチレングリコール、プロピレングリコールおよびそれらのより高度に縮合した代表物（例えばジエチレングリコール、トリエチレングリコール、ジプロピレングリコール、トリプロピレングリコール等）、ブタンジオール、ペンタンジオール、ヘキサンジオール、ネオペンチルグリコール、シクロヘキサンジメタノール、グリセロール、トリメチロールプロパン、ブタントリオール、トリメチロールエタン、ペンタエリトリトール、ジトリメチロプロパン、ジペンタンエリトリトール、ソルビトール、マンニトール、および対応するアルコキシル化されたアルコール、とりわけエトキシル化およびプロポキシル化されたアルコールを包含する。
【０１３５】
さらにまた、その群はまた、例えば、アルコキシル化されたフェノール性化合物、例えば、エトキシル化およびプロポキシル化されたビスフェノールも包含する。
これらの反応性シンナーはさらにまた、例えば、エポキシドまたはウレタン（メタ）アクリラートであってもよい。
【０１３６】
エポキシド（メタ）アクリラートは、例えば、エポキシ化オレフィンまたはポリ−またはジグリシジルエーテル（ビスフェノールＡジグリシジルエーテルなど）と、（メタ）アクリル酸との、当業者に知られている反応によって得られ得るとおりのものである。
【０１３７】
ウレタン（メタ）アクリラートはとりわけ、ヒドロキシルアルキル（メタ）アクリラートと、ポリ−またはジイソシアナートとの、当業者に知られている同様の反応の生成物である。
かかるエポキシドおよびウレタン（メタ）アクリラートは、「混合形態」として上に列挙される化合物の中に包含されている。
【０１３８】
反応性シンナーが使用される場合、それらの量および特性は、一方で、満足する所望の効果、例えば本発明に従う組成物の所望の色は達成されるが、しかし他方で、液晶組成物の相挙動は過剰に損なわない仕方で、夫々の条件に合致されなければならない。小さい(low-)交差架橋の（大きい(high-)交差架橋の）液晶組成物は、例えば、１分子あたりの反応性単位数が相対的に小さい(low)（大きい(high)）対応する反応性シンナーを使用して、調製され得る。
【０１３９】
希釈剤の群は、例えば、Ｃ１〜Ｃ４−アルコール、例えばメタノール、エタノール、ｎ−プロパノール、イソプロパノール、ブタノール、イソブタノール、ｓｅｃ−ブタノールおよび、とりわけ、Ｃ５〜Ｃ１２−アルコールのｎ−ペンタノール、ｎ−ヘキサノール、ｎ−ヘプタノール、ｎ−オクタノール、ｎ−ノナノール、ｎ−デカノール、ｎ−ウンデカノールおよびｎ−ドデカノール、およびそれらの異性体、グリコール、例えば１，２−エチレングリコール、１，２−および１，３−プロピレングリコール、１，２−、２，３−および１，４−ブチレングリコール、ジ−およびトリエチレングリコールおよびジ−およびトリプロピレングリコール、エーテル、例えばメチルｔｅｒｔ−ブチルエーテル、１，２−エチレングリコールモノ−およびジメチルエーテル、１，２−エチレングリコールモノ−およびジエチルエーテル、３−メトキシプロパノール、３−イソプロポキシプロパノール、テトラヒドロフランおよびジオキサン、ケトン、例えばアセトン、メチルエチルケトン、メチルイソブチルケトンおよびジアセトンアルコール（４−ヒドロキシ−４−メチル−２−ペンタノン）、Ｃ１〜Ｃ５のアルキルエステル、例えば酢酸メチル、酢酸エチル、酢酸プロピル、酢酸ブチルおよび酢酸アミル、脂肪族炭化水素および芳香族炭化水素、例えばペンタン、ヘキサン、ヘプタン、オクタン、イソオクタン、石油エーテル、トルエン、キシレン、エチルベンゼン、テトラリン、デカリン、ジメチルナフタレン、揮発油、Shellsol（登録商標）およびSolvesso（登録商標）鉱油、例えばガソリン、ケロシン、ディーゼル油および加熱油のみならず、天然油、例えばオリーブ油、大豆油、菜種油、亜麻仁油およびひまわり油のもまた包含する。
【０１４０】
本発明に従う組成物においてこれらの希釈剤の混合物を使用することもまた、当然あり得ることである。
【０１４１】
少なくとも部分的に混和性がある限り、これらの希釈剤はまた、水とも混合され得る。ここで好適な希釈剤の例は、Ｃ１〜Ｃ４−アルコール、例えばメタノール、エタノール、ｎ−プロパノール、イソプロパノール、ブタノール、イソブタノールおよびｓｅｃ−ブタノールの、グリコール、例えば１，２−エチレングリコール、１，２−および１，３−プロピレングリコール、１，２−、２，３−および１，４−ブチレングリコール、ジ−およびトリエチレングリコール、およびジ−およびトリプロピレングリコール、エーテル、例えばテトラヒドロフランおよびジオキサン、ケトン、例えばアセトン、メチルエチルケトンおよびジアセトンアルコール（４−ヒドロキシ−４−メチル−２−ペンタノン）、およびＣ１〜Ｃ４−アルキルエステル、例えば酢酸メチル、酢酸エチル、酢酸プロピルおよび酢酸ブチルである。
【０１４２】
希釈剤は、重合性ＬＣ材料の総重量に基づいて、約０から１０．０重量％まで、好ましくは約０から５．０重量％までの割合で任意に採用される。
泡止めおよび脱気剤（ｃ１））、潤滑および流動助剤(lubricants and flow suxiliaries)（ｃ２））、熱硬化または放射線硬化助剤（ｃ３））、基体湿潤助剤（ｃ４））、湿潤および分散助剤（ｃ５））、疎水化剤（ｃ６））、接着促進剤（ｃ７））および傷耐性を促進するための助剤（ｃ８））は、それらの作用の点で厳密には相互に区切られ得るものではない。
【０１４３】
例えば、潤滑および流動助剤はまた、しばしば、泡止めおよび／または脱気剤としても、および／または傷耐性を改善するための助剤としても作用する。放射線硬化助剤はまた、潤滑および流動助剤および／または脱気剤としても、および／または基体湿潤助剤としても作用し得る。個々のケースにおいて、これらの助剤のいくつかもまた、接着促進剤（ｃ８））の機能を果たし得る。
【０１４４】
上で言われているものに対応して、ある添加剤はしたがって、下に記載の群ｃ１）〜ｃ８）の多数に分類され得る。
【０１４５】
群ｃ１）における泡止めは、シリコンなしのおよびシリコン含有のポリマーを包含する。シリコン含有のポリマーは、例えば、改変されていないかまたは改変されているポリジアルキルシロキサンまたは分岐のコポリマー、ポリジアルキルシロキサン単位およびポリエーテル単位を含む櫛型またはブロックコポリマーであり、後者は、エチレンオキシドまたはプロピレンオキシドから得られる。
【０１４６】
群ｃ１）における脱気剤は、例えば、有機ポリマー、例えばポリエーテルおよびポリアクリラート、ジアルキルポリシロキサン、とりわけジメチルポリシロキサン、有機的に改変されたポリシロキサン、例えばアリールアルキルで改変されたポリシロキサン、およびフルオロシリコンを包含する。
【０１４７】
泡止めの作用は、泡の形成を妨げること、またはすでに形成された泡を破壊することに本質的に基づく。泡止めは、脱気されるはずの媒体、例えば本発明に従う組成物において、より大きいバブルを与えるために細かく分割された気体または空気バブルの癒着を促進することによって、本質的に働くものであって、それゆえ気体の（空気の）漏れ出しを加速させる。泡止めはまた、度々脱気剤としても採用され得るから（逆の場合も同じ）、これらの添加剤は、群ｃ１）の下でともに包含されている。
【０１４８】
かかる助剤は、例えば、TEGO（登録商標）Foamex 800、TEGO（登録商標）Foamex 805、TEGO（登録商標）Foamex 810、TEGO（登録商標）Foamex 815、TEGO（登録商標）Foamex 825、TEGO（登録商標）Foamex 835、TEGO（登録商標）Foamex 840、TEGO（登録商標）Foamex 842、TEGO（登録商標）Foamex 1435、TEGO（登録商標）Foamex 1488、TEGO（登録商標）Foamex 1495、TEGO（登録商標）Foamex 3062、TEGO（登録商標）Foamex 7447、TEGO（登録商標）Foamex 8020、Tego（登録商標）Foamex N、TEGO（登録商標）Foamex K 3、TEGO（登録商標）Antifoam 2-18,TEGO（登録商標）Antifoam 2-18、TEGO（登録商標）Antifoam 2-57、TEGO（登録商標）Antifoam 2-80、TEGO（登録商標）Antifoam 2-82、TEGO（登録商標）Antifoam 2-89、TEGO（登録商標）Antifoam 2-92、TEGO（登録商標）Antifoam 14、TEGO（登録商標）Antifoam 28、TEGO（登録商標）Antifoam 81、TEGO（登録商標）Antifoam D 90、TEGO（登録商標）Antifoam 93、TEGO（登録商標）Antifoam 200、TEGO（登録商標）Antifoam 201、TEGO（登録商標）Antifoam 202、TEGO（登録商標）Antifoam 793、TEGO（登録商標）Antifoam 1488、TEGO（登録商標）Antifoam 3062、TEGOPREN（登録商標）5803、TEGOPREN（登録商標）5852、TEGOPREN（登録商標）5863、TEGOPREN（登録商標）7008、TEGO（登録商標）Antifoam 1-60、TEGO（登録商標）Antifoam 1-62、TEGO（登録商標）Antifoam 1-85、TEGO（登録商標）Antifoam 2-67、TEGO（登録商標）Antifoam WM 20、TEGO（登録商標）Antifoam 50、TEGO（登録商標）Antifoam 105、TEGO（登録商標）Antifoam 730、TEGO（登録商標）Antifoam MR 1015、TEGO（登録商標）Antifoam MR 1016、TEGO（登録商標）Antifoam 1435、TEGO（登録商標）Antifoam N、TEGO（登録商標）Antifoam KS 6、TEGO（登録商標）Antifoam KS 10、TEGO（登録商標）Antifoam KS 53、TEGO（登録商標）Antifoam KS 95、TEGO（登録商標）Antifoam KS 100、TEGO（登録商標）Antifoam KE 600、TEGO（登録商標）Antifoam KS 911、TEGO（登録商標）Antifoam MR 1000、TEGO（登録商標）Antifoam KS 1100、Tego（登録商標）Airex 900、Tego（登録商標）Airex 910、Tego（登録商標） Airex 931、Tego（登録商標）Airex 935、Tego（登録商標）Airex 936、Tego（登録商標）Airex 960、Tego（登録商標）Airex 970、Tego（登録商標）Airex 980およびTego（登録商標）Airex 985としてTegoから、およびBYK（登録商標）-011、BYK（登録商標）-019、BYK（登録商標）-020、BYK（登録商標）-021、BYK（登録商標）-022、BYK（登録商標）-023、BYK（登録商標）-024、BYK（登録商標）-025、BYK（登録商標）-027、BYK（登録商標）-031、BYK（登録商標）-032、BYK（登録商標）-033、BYK（登録商標）-034、BYK（登録商標）-035、BYK（登録商標）-036、BYK（登録商標）-037、BYK（登録商標）-045、BYK（登録商標）-051、BYK（登録商標）-052、BYK（登録商標）-053、BYK（登録商標）-055、BYK（登録商標）-057、BYK（登録商標）-065、BYK（登録商標）-066、BYK（登録商標）-070、BYK（登録商標）-080、BYK（登録商標）-088、BYK（登録商標）-141およびBYK（登録商標）-A 530としてBYKから市販されている。
【０１４９】
群ｃ１）における助剤は、重合性ＬＣ材料の総重量に基づいて、約０から３．０重量％まで、好ましくは約０から２．０％まで、の割合で任意に採用される。
【０１５０】
群ｃ２）において、潤滑および流動助剤は典型的には、シリコンなしのポリマーのみならずシリコン含有のポリマー、例えばポリアクリラートまたは改変体、低分子重量ポリジアルキルシロキサンもまた包含する。改変は、幅広い様々な有機ラジカルによって置き換えられたアルキル基のいくつかに存在する。これらの有機ラジカルは、例えば、ポリエーテルラジカル、ポリエステルラジカル、または長鎖アルキルラジカルでもあり、前者は最も頻繁に使用される。
【０１５１】
ポリエーテルラジカルは、対応して改変されたポリシロキサンにおいて、通常、エチレンオキシド単位および／またはプロピレンオキシド単位から構成される。一般に、改変されたポリシロキサン中これらのアルキレンオキシド単位の割合が高ければ高いほど、その結果生じる生成物はより親水性である。
【０１５２】
かかる助剤は、例えば、TEGO（登録商標）Glide 100、TEGO（登録商標）Glide ZG 400、TEGO（登録商標）Glide 406、TEGO（登録商標）Glide 410、TEGO（登録商標）Glide 411、TEGO（登録商標）Glide 415、TEGO（登録商標）Glide 420、TEGO（登録商標）Glide 435、TEGO（登録商標）Glide 440、TEGO（登録商標）Glide 450、TEGO（登録商標）Glide A 115、TEGO（登録商標）Glide B 1484（泡止めおよび脱気剤としても使用され得る）、TEGO（登録商標）Flow ATF、TEGO（登録商標）Flow 300、TEGO（登録商標）Flow 460、TEGO（登録商標）Flow 425およびTEGO（登録商標）Flow ZFS 460としてTEGOから市販されている。好適な放射線硬化性の潤滑および流動助剤は、これらはまた傷耐性を改善させるためにも使用され得るが、TEGO（登録商標）Rad 2100、TEGO（登録商標）Rad 2200、TEGO（登録商標）Rad 2500、TEGO（登録商標）Rad 2600およびTEGO（登録商標）Rad 2700という製品である。これらは同様にTEGOから得られる。
【０１５３】
かかる助剤はまた、例えば、BYK（登録商標）-300 BYK（登録商標）-306、BYK（登録商標）-307、BYK（登録商標）-310、BYK（登録商標）-320、BYK（登録商標）-333、BYK（登録商標）-341、Byk（登録商標）354、Byk（登録商標）361、Byk（登録商標）361N、BYK（登録商標）388として、BYKからも入手可能である。
【０１５４】
かかる助剤はまた、例えば、Tivida（登録商標） FL 2300およびTivida（登録商標） FL 2500として、Merck KGaAからも入手可能である。
【０１５５】
群ｃ２）における助剤は、重合性ＬＣ材料の総重量に基づいて、約０から３．０重量％まで、好ましくは約０から２．０％まで、の割合で任意に採用される。
【０１５６】
群ｃ３）における放射線硬化助剤はとりわけ、例えばアクリラート基の構成要素である末端二重結合を有するポリシロキサンを包含する。かかる助剤は、化学線または例えば電子放射線によって交差架橋され得る。これらの助剤は一般に、多数の特性とともに組み合わせられる。交差架橋されていない状態において、それらは、泡止め、脱気剤、潤滑剤および流動助剤および／または基体湿潤助剤として作用し得る一方、交差架橋されている状態において、それらは、とりわけ、傷耐性を、例えば本発明に従う組成物を使用して生産され得るコーティングまたは膜の傷耐性を、向上させる。光学特性の改善、例えば詳細にはそれらのコーティングまたは膜の前記改善は、本質的には、泡止め、脱気剤および／または潤滑および流動助剤としてのこれら助剤の作用の結果として見なされる（交差架橋していない状態において）。
【０１５７】
好適な放射線硬化助剤の例は、TEGOから入手可能なTEGO（登録商標）Rad 2100、TEGO（登録商標）Rad 2200、TEGO（登録商標）Rad 2500、TEGO（登録商標）Rad 2600およびTEGO（登録商標）Rad 2700という製品、およびBYKから入手可能なBYK（登録商標）-371という製品である。
【０１５８】
群ｃ３）における熱硬化助剤は、例えば、一級ＯＨ基を含有するが、これらは、例えばバインダーの、イソシナナート基と反応することができる。
【０１５９】
使用され得る熱硬化助剤の例は、BYKから入手可能なBYK（登録商標）-370、BYK（登録商標）-373およびBYK（登録商標）-375という製品である。
群ｃ３）における助剤は、重合性ＬＣ材料の総重量に基づいて、約０から５．０重量％まで、好ましくは約０から３．０重量％までの割合で任意に採用される。
【０１６０】
群ｃ４）における基体湿潤助剤はとりわけ、プリントまたはコーティングされるはずの基体の湿潤度を、例えば、プリントインクまたはコーティング組成物、例えば本発明に従う組成物によって、向上させるのに役立つ。かかるプリントインクまたはコーティング組成物の潤滑および流動挙動にける、一般に付随する改善は、完成された（例えば交差架橋された）プリントまたはコーティングの外観に対してある効果を有する。
【０１６１】
幅広いかかる助剤は、例えば、TEGO（登録商標）Wet KL 245、TEGO（登録商標）Wet 250、TEGO（登録商標）Wet 260およびTEGO（登録商標）Wet ZFS 453としてTEGOから、およびBYK（登録商標）-306、BYK（登録商標）-307、BYK（登録商標）-310、BYK（登録商標）-333、BYK（登録商標）-344、BYK（登録商標）-345、BYK（登録商標）-346およびByk（登録商標）-348としてBYKから、市販されている。
群ｃ４）における助剤は、液晶組成物の総重量に基づいて、約０から３．０重量％まで、好ましくは約０から１．５重量％までの割合で任意に採用される。
【０１６２】
群ｃ５）における湿潤および分散の助剤はとりわけ、色素の充満および浮遊および沈降を妨げるのに役立ち、したがって、必要ならば、有色素(pigmented)組成物においてとりわけ好適である。
【０１６３】
これらの助剤は、これらの添加剤を含有する色素粒子の静電反発および／または立体障害を本質的に通して、色素分散を安定化させ、ここで後者のケースにおいて、助剤とその周囲の媒体（例えばバインダー）との相互作用が、主要な役割を果たす。
かかる湿潤および分散の助剤を使用することは、例えばプリントインクまたはペイントの技術領域において、一般的に実践されることであるから、それらが使用される場合、このタイプの好適な助剤を選択することは、一般に、何の困難性もなく当業者に提起される。    
【０１６４】
かかる湿潤および分散の助剤は、TEGO（登録商標）Dispers 610、TEGO（登録商標）Dispers 610 S、TEGO（登録商標）Dispers 630、TEGO（登録商標）Dispers 700、TEGO（登録商標）Dispers 705、TEGO（登録商標）Dispers 710、TEGO（登録商標）Dispers 720 W、TEGO（登録商標）Dispers 725 W、TEGO（登録商標）Dispers 730 W、TEGO（登録商標）Dispers 735 WおよびTEGO（登録商標）Dispers 740 WとしてTEGOから、およびDisperbyk（登録商標）、Disperbyk（登録商標）-107、Disperbyk（登録商標）-108、Disperbyk（登録商標）-110、Disperbyk（登録商標）-111、Disperbyk（登録商標）-115、Disperbyk（登録商標）-130、Disperbyk（登録商標）-160、Disperbyk（登録商標）-161、Disperbyk（登録商標）-162、Disperbyk（登録商標）-163、Disperbyk（登録商標）-164、Disperbyk（登録商標）-165、Disperbyk（登録商標）-166、Disperbyk（登録商標）-167、Disperbyk（登録商標）-170、Disperbyk（登録商標）-174、Disperbyk（登録商標）-180、Disperbyk（登録商標）-181、Disperbyk（登録商標）-182、Disperbyk（登録商標）-183、Disperbyk（登録商標）-184、Disperbyk（登録商標）-185、Disperbyk（登録商標）-190、Anti-Terra（登録商標）-U、Anti-Terra（登録商標）-U 80、Anti-Terra（登録商標）-P、Anti-Terra（登録商標）-203、Anti-Terra（登録商標）-204、Anti-Terra（登録商標）-206、BYK（登録商標）-151、BYK（登録商標）-154、BYK（登録商標）-155、BYK（登録商標）-P 104 S、BYK（登録商標）-P 105、Lactimon（登録商標）、Lactimon（登録商標）-WSおよびBykumen（登録商標）としてBYKから、市販されている。
【０１６５】
助剤の平均分子量に関して使用された、群ｃ５）における助剤の量。したがって、いずれのケースにおいても、予備実験は得策ではあるが、これは当業者によってたやすく成し遂げられ得る。
【０１６６】
群ｃ６）における疎水化剤は、例えば本発明に従う組成物を使用して、生産されるプリントまたはコーティングに対し撥水特性を与えるために使用され得る。これは、水の吸収による膨張、ひいては、例えばかかるプリントまたはコーティングの光学特性における変化を妨げるか、または少なくとも大きく抑圧する。加えて、組成物が、例えば、オフセットプリンティングにおけるプリントインクとして使用されるとき、水の吸収は、それによって妨げられ得るか、または少なくとも大きく低減され得る。
【０１６７】
かかる疎水化剤は、例えば、Tego（登録商標）Phobe WF、Tego（登録商標） Phobe 1000、Tego（登録商標）Phobe 1000 S、Tego（登録商標）Phobe 1010、Tego（登録商標）Phobe 1030、Tego（登録商標）Phobe 1010、Tego（登録商標）Phobe 1010、Tego（登録商標）Phobe 1030、Tego（登録商標）Phobe 1040、Tego（登録商標）Phobe 1050、Tego（登録商標）Phobe 1200、Tego（登録商標）Phobe 1300、Tego（登録商標）Phobe 1310およびTego（登録商標）Phobe 1400としてTegoから市販されている。
【０１６８】
群ｃ６）における助剤は、重合性ＬＣ材料の総重量に基づいて、約０から５．０重量％まで、好ましくは約０から３．０重量％までの割合で任意に採用される。
【０１６９】
さらに、群ｃ７）における接着促進剤は、接触における２つの境界面の接着を改善させるのに役立つ。これから直接的に明白であるのは、本質的に、効果的であるわずかな接着促進剤しか、一方のまたは他方のまたは両方の境界面に位置していないことである。例えば、液状またはペースト状のプリントインク、コーティング組成物またはペイントを固体基体へ適用すること望ましい場合、このことは一般に、接着促進剤が、後者へ直接加えらなければならないか、または基体が、接着促進剤で予め処置されなければないこと（またプライミングとしても知られている）を意味する、すなわち、この基体は、改変された化学的および／または物理的表面特性が与えられる。
【０１７０】
基体が先に、プライマーでプライム処理され(primed)ている場合、これは、接触における境界面が、一方はプライマーのそれで、他方はプリントインクまたはコーティング組成物またはペイントのそれであることを意味する。このケースにおいて、基体とプライマーとの間の接着特性のみならず、基体とプリントインクまたはコーティング組成物またはペイントとの間の接着特性もまた、基体上の多層構造全体の接着において一役を担っている。    
【０１７１】
述べられ得るより広範な意味における接着促進剤はまた、群ｃ４）の下ですでに列挙される基体湿潤助剤でもあるが、これらは一般に、同じ接着促進容量を有さない。
【０１７２】
基体の、および例えばそれらのプリントまたはコーティングのために意図される、プリントインク、コーティング組成物およびペイントの、幅広く変動する物理的および化学的性質の観点から、接着促進システムの多様性は、驚くべきことではない。
【０１７３】
シランをベースとした接着促進剤は、例えば、３−アミノプロピルトリメトキシシラン、３−アミノプロピルトリエトキシシラン、３−アミノプロピルメチルジエトキシシラン、Ｎ−アミノエチル−３−アミノプロピルトリメトキシシラン、Ｎ−アミノエチル−３−アミノプロピルメチルジメトキシシラン、Ｎ−メチル−３−アミノプロピルトリメトキシシラン、３−ウレイドプロピルトリエトキシシラン、３−メタアクリロイルオキシプロピルトリメトキシシラン、３−グリシジロキシプロピルトリメトキシシラン、３−メルカプトプロピルトリメトキシシラン、３−クロロプロピルトリメトキシシラン、およびビニルトリメトキシシランである。これらのおよび他のシランは、Huelsから、例えばDYNASILAN（登録商標）の商品名で市販されている。
【０１７４】
かかる添加剤の製造者からの対応する技術情報は、一般に使用されるべきであり、または当業者は、対応する予備実験を通して、たやすいやり方でこの情報を得られ得る。
【０１７５】
しかしながら、これらの添加剤が、群ｃ７）からの助剤として、本発明に従う重合性ＬＣ材料へ加えられることになっている場合、それらの割合は、重合性ＬＣ材料の総重量に基づいて、約０から５．０重量％までに対応する。添加剤の量およびアイデンティティー(the amount and identity)が、各々独立したケースにおいて、基体のおよびプリント／コーティング組成物の性質によって決定されるので、これらの濃度データは、単に手引きとしても役立つ。対応する技術情報は通常、このケースのためのかかる添加剤の製造者から入手可能であるか、または対応する予備実験を通した当業者によるたやすいやり方で決定され得る。
【０１７６】
群ｃ８）における傷耐性を改善させるための助剤は、例えば、上述の生成物TEGO（登録商標）Rad 2100、TEGO（登録商標）Rad 2200、TEGO（登録商標）Rad 2500、TEGO（登録商標）Rad 2600およびTEGO（登録商標）Rad 2700を包含し、これらはTegoから入手可能である。
【０１７７】
これらの助剤について、群ｃ３）に与えられる量データは、同様に好適である、すなわち、これらの添加剤は、液晶組成物の総重量に基づいて、約０から５．０重量％まで、好ましくは約０から３．０重量％までの割合で任意に採用される。
【０１７８】
光、熱および／またはさらに酸化に対する安定剤の、述べられ得る例は、以下：
２，６−ジ−ｔｅｒｔ−ブチル−４−メチルフェノール、２−ｔｅｒｔ−ブチル−４，６−ジメチルフェノール、２，６−ジ−ｔｅｒｔ−ブチル−４−エチルフェノール、２，６−ジ−ｔｅｒｔ−ブチル−４−ｎ−ブチルフェノール、２，６−ジ−ｔｅｒｔ−ブチル−４−イソブチルフェノール、２，６−ジシクロペンチル−４−メチルフェノール、２−（α−メチルシクロヘキシル）−４，６−ジメチルフェノール、２，６−ジオクタデシル４−メチルフェノール、２，４，６−トリシクロヘキシルフェノール、２，６−ジ−ｔｅｒｔ−ブチル−４−メトキシメチルフェノール、線状または分岐の側鎖を有するノニルフェノール（例えば２，６−ジノニル−４−メチルフェノール、２，４−ジメチル−６−（１’−メチルウンデク−１’−イル）フェノール、２，４−ジメチル−６−（１’−メチルヘプタデク−１’−イル）フェノール、２，４−ジメチル−６−（１’−メチルトリデク−１’−イル）フェノールのノニフェノールおよびこれら化合物の混合物）などのアルキル化物フェノール、２，４−ジオクチルチオメチル−６−ｔｅｒｔ−ブチルフェノール、２，４−ジオクチルチオメチル−６−メチルフェノール、２，４−ジオクチルチオメチル−６−エチルフェノールおよび２，６−ジドデシルチオメチル−４−ノニルフェノールなどのアルキルチオメチルフェノール、
【０１７９】
２，６−ジ−ｔｅｒｔ−ブチル−４−メトキシフェノール、２，５−ジ−ｔｅｒｔ−ブチルヒドロキノン、２，５−ジ−ｔｅｒｔ−アミルヒドロキノン、２，６−ジフェニル４−オクタデシルオキシフェノール、２，６−ジ−ｔｅｒｔ−ブチルヒドロキノン、２，５−ジ−ｔｅｒｔ−ブチル−４−ヒドロキシアニソール、３，５−ジ−ｔｅｒｔ−ブチル−４−ヒドロキシアニソール、３，５−ジ−ｔｅｒｔ−ブチル−４−ヒドロキシフェニルステアラートおよびビス（３，５−ジ−ｔｅｒｔ−ブチル−４−ヒドロキシフェニル）アジパートなどの、ヒドロキノンおよびアルキル化ヒドロキノン、
【０１８０】
α−トコフェロール、β−トコフェロール、γ−トコフェロール、δ−トコフェロールおよびこれら化合物の混合物などのトコフェロール、およびトコフェリルアセタート、スクシナート、ニコチナートおよびポリオキシエチレンスクシナート（「トコフェルソラート」）などのトコフェロール誘導体、
【０１８１】
２，２’−チオビス（６−ｔｅｒｔ−ブチル−４−メチルフェノール）、２，２’−チオビス（４−オクチルフェノール）、４，４’−チオビス（６−ｔｅｒｔ−ブチル−３−メチルフェノール）、４，４’−チオビス（６−ｔｅｒｔ−ブチル−２−メチルフェノール）、４，４’−チオビス（３，６−ジ−ｓｅｃ−アミルフェノール）および４，４’−ビス（２，６−ジメチル−４−ヒドロキシフェニル）ジスルフィドなどの、ヒドロキシル化ジフェニルチオエーテル、
【０１８２】
２，２’−メチレンビス（６−ｔｅｒｔ−ブチル−４−メチルフェノール）、２，２’−メチレンビス（６−ｔｅｒｔ−ブチル−４−エチルフェノール）、２，２’−メチレンビス［４−メチル−６−（α−メチルシクロヘキシル）フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−ｔｅｒｔ−ブチルフェノール）、２，２−エチリデンビス（４，６−ジ−ｔｅｒｔ−ブチルフェノール）、２，２’−エチリデンビス（６−ｔｅｒｔ−ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−ｔｅｒｔ−ブチルフェノール）、４，４’−メチレンビス（６−ｔｅｒｔ−ブチル−２−メチルフェノール）、１，１−ビス（５−ｔｅｒｔ−ブチル−４−ヒドロキシ−２−メチルフェニル）ブタン、２，６−ビス（３−ｔｅｒｔ−ブチル−５−メチル−２−ヒドロキシベンジル）−４−メチルフェノール、１，１，３−トリス（５−ｔｅｒｔ−ブチル−４−ヒドロキシ−２−メチルフェニル）ブタン、１，１−ビス（５−ｔｅｒｔ−ブチル−４−ヒドロキシ−２−メチルフェニル）−３−ｎ−ドデシル−メルカプトブタン、エチレングリコール−ビス［３，３−ビス（３’−ｔｅｒｔ−ブチル−４’−ヒドロキシフェニル）ブチラート］−ビス（３−ｔｅｒｔ−ブチル−４−ヒドロキシ−５−メチルフェニル）ジシクロペンタジエン−ビス［２−（３’−ｔｅｒｔ−ブチル−２’−ヒドロキシ−５’−メチルベンジル）−６−ｔｅｒｔ−ブチル−４−メチルフェニル］テレフタラート、１，１−ビス（３，５−ジメチル−２−ヒドロキシフェニル）ブタン、２，２−ビス（３，５−ジ−ｔｅｒｔ−ブチル−４−ヒドロキシフェニル）プロパン、２，２−ビス（５−ｔｅｒｔ−ブチル−４−ヒドロキシ−２−メチルフェニル）−４−ｎ−ドデシル−メルカプトブタンおよび１，１，５，５−テトラキス（５−ｔｅｒｔ−ブチル−４−ヒドロキシ−２−メチルフェニル）ペンタンなどの、アルキリデンビスフェノール、
【０１８３】
３，５，３’，５’−テトラ−ｔｅｒｔ−ブチル−４，４’−ジヒドロキシジベンジルエーテル、オクタデシル４−ヒドロキシ−３，５−ジメチルベンジルメルカプトアセタート、トリデシル４−ヒドロキシ−３，５−ジ−ｔｅｒｔ−ブチルベンジルメルカプトアセタート−トリス（３，５−ジ−ｔｅｒｔ−ブチル−４−ヒドロキシベンジル）アミン−ビス（４−ｔｅｒｔ−ブチル−３−ヒドロキシ−２，６−ジメチルベンジル）ジチオテレフタラート−ビス（３，５−ジ−ｔｅｒｔ−ブチル−４−ヒドロキシベンジル）スルフィドおよびイソオクチル−３，５−ジ−ｔｅｒｔ−ブチル−４−ヒドロキシベンジルメルカプトアセタートなどの、Ｏ−、Ｎ−およびＳ−ベンジル化合物、
【０１８４】
１，３，５−トリス（３，５−ジ−ｔｅｒｔ−ブチル−４−ヒドロキシベンジル）−２，４，６−トリメチルベンゼン、１，４−ビス（３，５−ジ−ｔｅｒｔ−ブチル−４−ヒドロキシベンジル）−２，３，５，６−テトラメチルベンゼンおよび２，４，６−トリス（３，５−ジ−ｔｅｒｔ−ブチル−４−ヒドロキシベンジル）フェノールなどの、芳香族ヒドロキシベンジル化合物、
【０１８５】
２，４−ビス（オクチルメルカプト）−６−（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシフェノキシ）−１，３，５−トリアジン、２，４，６−トリス（３，５−ジ−ｔｅｒｔ−ブチル−４−ヒドロキシフェノキシ）−１，２，３−トリアジン、１，３，５−トリス（３，５−ジ−ｔｅｒｔ−ブチル−４−ヒドロキシベンジル）イソシアヌラート、１，３，５−トリス（４−ｔｅｒｔ−ブチル−３−ヒドロキシ−２，６−ジメチルベンジル）イソシアヌラート、２，４，６−トリス（３，５−ジ−ｔｅｒｔ−ブチル−４−ヒドロキシフェニルエチル）−１，３，５−トリアジン、１，３，５−トリス−（３，５−ジ−ｔｅｒｔ−ブチル−４−ヒドロキシフェニルプロピオニル）ヘキサヒドロ−１，３，５−トリアジン、１，３，５−トリス（３，５−ジシクロヘキシル４−ヒドロキシベンジル）イソシアヌラートおよび１，３，５−トリス（２−ヒドロキシエチル）イソシアヌラートなどの、トリアジン化合物、
【０１８６】
ジメチル２，５−ジ−ｔｅｒｔ−ブチル−４−ヒドロキシベンジルホスホナート、ジエチル３，５−ジ−ｔｅｒｔ−ブチル−４−ヒドロキシベンジルホスホナート、ジオクタデシル３，５−ジ−ｔｅｒｔ−ブチル−４−ヒドロキシベンジルホスホナートおよびジオクタデシル５−ｔｅｒｔ−ブチル−４−ヒドロキシ−３−メチルベンジルホスホナートなどの、ベンジルホスホナート、
【０１８７】
４−ヒドロキシラウロイルアニリド、４−ヒドロキシステアロイルアニリドおよびオクチルＮ−（３，５−ジ−ｔｅｒｔ−ブチル−４−ヒドロキシフェニル）カルバマートなどの、アシルアミノフェロール、
【０１８８】
例えば、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール−トリス（ヒドロキシエチル）イソシアヌラート、Ｎ，Ｎ’−ビス（ヒドロキシエチル）オキサラミド、３−チアウンデカノール、３−チアペンタデカノール、トリメチルヘキサンジオール、トリメチロールプロパンおよび４−ヒドロキシメチル−１−ホスファ−２，６，７−トリオキサビシクロ［２．２．２］−オクタンなどの、モノヒドロまたはポリヒドロアルコールのプロピオン酸および酢酸エステル、
【０１８９】
Ｎ，Ｎ’−ビス（３，５−ジ−ｔｅｒｔ−ブチル−４−ヒドロキシフェニルプロピオニル）ヘキサメチレンジアミン、Ｎ，Ｎ’−ビス（３，５−ジ−ｔｅｒｔ−ブチル−４−ヒドロキシフェニルプロピオニル）トリメチレンジアミンおよびＮ，Ｎ’−ビス（３，５−ジ−ｔｅｒｔ−ブチル−４−ヒドロキシフェニルプロピオニル）ヒドラジンなどの、アミン誘導体に基づくプロピオンアミド、
【０１９０】
アスコルビルパルミタート、ラウラートおよびステアラート、およびアスコルビルスルファートおよびホスファートなどの、アスコルビン酸（ビタミンＣ）およびアスコルビン酸誘導体、
【０１９１】
Ｎ，Ｎ’−ジイソプロピル−ｐ−フェニレンジアミン、Ｎ，Ｎ’−ジ−ｓｅｃ−ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシルｐ−フェニレンジアミン、Ｎ，Ｎ’−ジフェニルｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−ｓｅｃ−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−ｔｅｒｔ−オクチルフェニル）−１−ナフチルアミン、Ｎ−フェニル−２−ナフチルアミン、ｐ，ｐ’−ジ−ｔｅｒｔ−オクチルジフェニルアミンなどのオクチル置換ジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール−ビス［４−メトキシフェニル）アミン、２，６−ジ−ｔｅｒｔ−ブチル−４−ジメチルアミノメチルフェノール、２，４−ジアミノジフェニルメタン、４，４’−ジアミノジフェニルメタン、Ｎ，Ｎ，Ｎ’，Ｎ’−テトラメチル４，４’−ジアミノジフェニルメタン、１，２−ビス［（２−メチルフェニル）アミノ］エタン、１，２−ビス（フェニルアミノ）プロパン、（ｏ−トリル）ビグアニド−ビス［４−（１’，３’−ジメチルブチル）フェニル］アミン、ｔｅｒｔ−オクチル−置換Ｎ−フェニル−１−ナフチルアミン、モノ−およびジアルキル化ｔｅｒｔ−ブチル／ｔｅｒｔ−オクチルジフェニルアミンの混合物、モノ−およびジアルキル化ノニルジフェニルアミンの混合物、モノ−およびジアルキル化ドデシルジフェニルアミンの混合物、モノ−およびジアルキル化イソプロピル／イソヘキシルジフェニルアミンの混合物、モノ−およびジアルキル化ｔｅｒｔ−ブチルジフェニルアミンの混合物、２，３−ジヒドロ−３，３−ジメチル−４Ｈ−１，４−ベンゾチアジン、フェノチアジン、モノ−およびジアルキル化ｔｅｒｔ−ブチル／ｔｅｒｔ−オクチルフェノチアジンの混合物、モノ−およびジアルキル化ｔｅｒｔ−オクチルフェノチアジンの混合物、Ｎ−アリルフェノチアジン、Ｎ，Ｎ，Ｎ’，Ｎ’−テトラフェニル−１，４−ジアミノブタ−２−エン、Ｎ，Ｎ−ビス（２，２，６，６−テトラメチルピペリジン−4−イル）ヘキサメチレンジアミンビス（２，２，６，６−テトラメチルピペリジン−４−イル）セバカート、２，２，６，６−テトラメチルピペリジン−４−オンおよび２，２，６，６−テトラメチルピペリジン−４−オールなどの、アミン化合物に基づく��抗酸化剤、
【０１９２】
トリフェニルホスフィン、トリフェニルホスファイト、ジフェニルアルキルホスファイト、フェニルジアルキルホスファイト、トリス（ノニルフェニル）ホスファイト、トリラウリルホスファイト、トリオクタデシルホスファイト、ジステアリルペンタエリトリトールジホスファイト、トリス（２，４−ジ−ｔｅｒｔ−ブチルフェニル）ホスファイト、ジイソデシルペンタエリトリトールジホスファイト、ビス（２，４−ジ−ｔｅｒｔ−ブチルフェニル）ペンタエリトリトールジホスファイト、ビス（２，６−ジ−ｔｅｒｔ−ブチル−４−メチルフェニル）ペンタエリトリトールジホスファイト、ジイソデシロキシペンタエリトリトールジホスファイト、ビス（２，４−ジ−ｔｅｒｔ−ブチル−６−メチルフェニル）ペンタエリトリトールジホスファイト、ビス（２，４，６−トリス（ｔｅｒｔ−ブチルフェニル））ペンタエリトリトールジホスファイト、トリスｔｅアリールソルビトールトリホスファイト、テトラキス（２，４−ジ−ｔｅｒｔ−ブチルフェニル）４，４’−ビフェニレンジホスホナイト、６−イソオクチルオキシ−２，４，８，１０−テトラ−ｔｅｒｔ−ブチル−１２Ｈ−ジベンズ［ｄ，ｇ］−１，３，２−ジオキサホスフォシン、６−フルオロ−２，４，８，１０−テトラ−ｔｅｒｔ−ブチル−１２−メチル−ジベンズ［ｄ，ｇ］−１，３，２−ジオキサホスフォシン−ビス（２，４−ジ−ｔｅｒｔ−ブチル−６−メチルフェニル）メチルホスファイト、およびビス（２，４−ジ−ｔｅｒｔ−ブチル−６−メチルフェニル）エチルホスファイトなどの、ホスフィン、ホスファイトおよびホスホナイト、
【０１９３】
２−（２’−ヒドロキシ−５’−メチルフェニル）ベンゾトリアゾール、２−（３’，５’−ジ−ｔｅｒｔ−ブチル−２’−ヒドロキシフェニル）ベンゾトリアゾール、２−（５’−ｔｅｒｔ−ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−ｔｅｒｔ−ブチル−２’−ヒドロキシフェニル）−５−クロロベンゾトリアゾール、２−（３’−ｔｅｒｔ−ブチル−２’−ヒドロキシ−５’−メチルフェニル）−５−クロロベンゾトリアゾール、２−（３’−ｓｅｃ−ブチル−５’−ｔｅｒｔ−ブチル−２’−ヒドロキシフェニル）ベンゾトリアゾール、２−（２’−ヒドロキシ−４’−オクチルオキシフェニル）ベンゾトリアゾール、２−（３’，５’−ジ−ｔｅｒｔ−アミル−２’−ヒドロキシフェニル）ベンゾトリアゾール、２−（３，５’−ビス−（α，α−ジメチルベンジル）−２’−ヒドロキシフェニル）ベンゾトリアゾール、２−（３’−ｔｅｒｔ−ブチル−２’−ヒドロキシ−５’−（２−オクチルオキシカルボニルエチル）フェニル）−５−クロロベンゾトリアゾールと、２−（３’−ｔｅｒｔ−ブチル−５’−［２−（２−エチルヘキシルオキシ）カルボニルエチル］−２’−ヒドロキシフェニル）−５−クロロベンゾトリアゾールと、２−（３’−ｔｅｒｔ−ブチル−２’−ヒドロキシ−５’−（２−メトキシカルボニルエチル）フェニル）−５−クロロベンゾトリアゾールと、２−（３’−ｔｅｒｔ−ブチル−２’−ヒドロキシ−５’−（２−メトキシカルボニルエチル）フェニル）ベンゾトリアゾールと、２−（３’−ｔｅｒｔ−ブチル−２’−ヒドロキシ−５’−（２−オクチルオキシカルボニルエチル）フェニル）ベンゾトリアゾールと、２−（３’−ｔｅｒｔ−ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾールと、２−（３’−ｔｅｒｔ−ブチル−２’−ヒドロキシ−５’−（２−イソオクチルオキシカルボニルエチル）フェニルベンゾトリアゾールとの混合物、２，２’−メチレンビス［４−（１，１，３，３−テトラメチルブチル）−６−ベンゾトリアゾール−２−イルフェノール］；ポリエチレングリコール３００をもつ２−［３’−ｔｅｒｔ−ブチル−５’−（２−メトキシカルボニルエチル）−２’−ヒドロキシフェニル］−２Ｈ−ベンゾトリアゾールの完全エステル化の生成物；［Ｒ−ＣＨ２ＣＨ２−ＣＯＯ（ＣＨ２）３□２、式中Ｒ＝３’−ｔｅｒｔ−ブチル−４’−ヒドロキシ−５’−２Ｈ−ベンゾトリアゾール−２−イルフェニル］などの、２−（２’−ヒドロキシフェニル）ベンゾトリアゾール、
【０１９４】
３，３’−チオジプロピオン酸のエステル、例えば、ラウリルエステル、ステアリルエステル、ミリスチルエステルおよびトリデシルエステル、メルカプトベンズイミダゾールおよび２−メルカプトベンズイミダゾールの亜鉛塩、ジブチル亜鉛ジチオカルバマート、ジオクタデシルジスルフィドおよびペンタエリトリトールテトラキス（β−ドデシルメルカプト）プロピオナートなどの、硫黄含有ペルオキシドスキャベンジャーおよび硫黄含有抗酸化剤、
【０１９５】
４−ヒドロキシ誘導体、４−メトキシ誘導体、４−オクチルオキシ誘導体、４−デシクロキシ誘導体、４−ドデシルオキシ誘導体、４−ベンジルオキシ誘導体、４，２’，４’−トリヒドロキシ誘導体および２’−ヒドロキシ−４，４’−ジメトキシ誘導体などの、２−ヒドロキシベンゾフェノン、
【０１９６】
４−ｔｅｒｔ−ブチルフェニルサリチラート、フェニルサリチラート、オクチルフェニルサリチラート、ジベンゾイルレゾルシノール−ビス（４−ｔｅｒｔ−ブチルベンゾイル）レゾルシノール、ベンゾイルレゾルシノール、２，４−ジ−ｔｅｒｔ−ブチルフェニル３，５−ジ−ｔｅｒｔ−ブチル−４−ヒドロキシベンゾアート、ヘキサデシル−３，５−ジ−ｔｅｒｔ−ブチル−４−ヒドロキシベンゾアート、オクタデシル−３，５−ジ−ｔｅｒｔ−ブチル−４−ヒドロキシベンゾアートおよび２−メチル−４，６−ジ−ｔｅｒｔ−ブチルフェニル−３，５−ジ−ｔｅｒｔ−ブチル−４−ヒドロキシベンゾアートなどの、非置換および置換の安息香酸のエステル、
【０１９７】
エチルα−シアノ−β，β−ジフェニルアクリラート、イソオクチルα−シアノ−β，β−ジフェニルアクリラート、メチルα−メトキシカルボニルシンナマート、メチルα−シアノ−β−メチル−ｐ−メトキシシンナマート、ブチル−α−シアノ−β−メチル−ｐ−メトキシシンナマートおよびメチル−α−メトキシカルボニル−ｐ−メトキシシンナマートなどの、アクリラート、
【０１９８】
ビス（２，２，６，６−テトラメチルピペリジン−４−イル）セバカート、ビス（２，２，６，６−テトラメチルピペリジン−４−イル）スクシナート、ビス（１，２，２，６，６−ペンタメチルピペリジン−４−イル）セバカート、ビス（１−オクチルオキシ−２，２，６，６−テトラメチルピペリジン−４−イル）セバカート、ビス（１，２，２，６，６−ペンタメチルピペリジン−4−イル）−ｎ−ブチル−３，５−ジ−ｔｅｒｔ−ブチル−４−ヒドロキシベンジルマロナート、１−（２−ヒドロキシエチル）−２，２，６，６−テトラメチル４−ヒドロキシピペリジンとスクシン酸との縮合生成物、
【０１９９】
Ｎ，Ｎ’−ビス（２，２，６，６−テトラメチルピペリジン−４−イル）ヘキサメチレンジアミンと４−ｔｅｒｔ−オクチルアミノ−２，６−ジクロロ１，３，５−トリアジン−トリス（２，２，６，６−テトラメチルピペリジン−４−イル）ニトリロトリアセタートとの縮合生成物、テトラキス（２，２，６，６−テトラメチルピペリジン−４−イル）１，２，３，４−ブタンテトラカルボキシラート、１，１’−（１，２−エチレン）ビス（３，３，５，５−テトラメチルピペラジノン）、４−ベンゾイル−２，２，６，６−テトラメチルピペリジン、４−ステアリルオキシ−２，２，６，６−テトラメチルピペリジン−ビス（１，２，２，６，６−ペンタメチルピペリジン−４−イル）２−ｎ−ブチル−２−（２−ヒドロキシ−３，５−ジ−ｔｅｒｔ−ブチルベンジル）マロナート、３−ｎ−オクチル−７，７，９，９−テトラメチル１，３，８−トリアザスピロ［４．５］デカン−２，４−ジオン−ビス（１−オクチルオキシ−２，２，６，６−テトラメチルピペリジン−４−イル）セバカート−ビス（１−オクチルオキシ−２，２，６，６−テトラメチルピペリジン−４−イル）スクシナート、
【０２００】
Ｎ，Ｎ’−ビス（２，２，６，６−テトラメチルピペリジン−４−イル）ヘキサメチレンジアミンと４−モルフォリノ−２，６−ジクロロ１，３，５−トリアジンとの縮合生成物、２−クロロ−４，６−ビス（４−ｎ−ブチルアミノ−２，２，６，６−テトラメチルピペリジン−４−イル）−１，３，５−トリアジンと１，２−ビス（３−アミノプロピルアミノ）エタンとの縮合生成物、２−クロロ−４，６−ジ（４−ｎ−ブチルアミノ−１，２，２，６，６−ペンタメチルピペリジン−４−イル）−１，３，５−トリアジンと１，２−ビス（３−アミノプロピルアミノ）エタンとの縮合生成物、８−アセチル−３−ドデシル−７，７，９，９−テトラメチル１，３，８−トリアザスピロ［４．５］−デカン−２，４−ジオン、３−ドデシル−１−（２，２，６，６−テトラメチルピペリジン−４−イル）ピロリジン−２，５−ジオン、３−ドデシル−１−（１，２，２，６，６−ペンタメチルピペリジン−４−イル）ピロリジン−２，５−ジオン、
【０２０１】
４−ヘキサデシルオキシ−および４−ステアリルオキシ−２，２，６，６−テトラメチルピペリジンの混合物、Ｎ，Ｎ’−ビス（２，２，６，６−テトラメチルピペリジン−４−イル）ヘキサメチレンジアミンと４−シクロヘキシルアミノ−２，６−ジクロロ１，３，５−トリアジンとの縮合生成物、１，２−ビス（３−アミノプロピルアミノ）エタンと２，４，６−トリクロロ１，３，５−トリアジンとの縮合生成物、４−ブチルアミノ−２，２，６，６−テトラメチルピペリジン、Ｎ−（２，２，６，６−テトラメチルピペリジン−４−イル）−ｎ−ドデシルスクシンイミド、Ｎ−（１，２，２，６，６−ペンタメチルピペリジン−４−イル）−ｎ−ドデシルスクシンイミド、２−ウンデシル−７，７，９，９−テトラメチル１−オキサ−３，８−ジアザ−４−オキソ−スピロ［４．５］−デカン、７，７，９，９−テトラメチル２−シクロウンデシル１−オキサ−３，８−ジアザ−４−オキソスピロ−［４．５］デカンおよびエピクロロヒドリン、４−アミノ−２，２，６，６−テトラメチルピペリジンとテトラメチロールアセチレンジウレアとの縮合生成物、およびポリ（メトキシプロピル−３−オキシ）−［４（２，２，６，６−テトラメチル）ピペリジンイル］−シロキサンなどの、立体的に嵩高いアミン、
【０２０２】
４，４’−ジオクチルオキシオキサニリド、２，２’−ジエトキシオキサニリド、２，２’−ジオクチルオキシ−５，５’−ジ−ｔｅｒｔ−ブトキサニリド、２，２’−ジドデシルオキシ−５，５’−ジ−ｔｅｒｔ−ブトキサニリド、２−エトキシ−２’−エチルオキサニリド、Ｎ，Ｎ’−ビス（３−ジメチルアミノプロピル）オキサラミド、２−エトキシ−５−ｔｅｒｔ−ブチル−２’−エトキサニリドおよびこれと２−エトキシ−２’−エチル−５，４’−ジ−ｔｅｒｔ−ブトキサニリドとの混合物、およびオルト、パラメトキシ−二置換オキサニリドの混合物、およびオルトおよびパラエトキシ−二置換オキサニリドなどの、オキサニリド、ならびに
【０２０３】
２，４，６−トリス−（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロポキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス−（２，４−ジメチルフェニル）−１，３，５−トリアジン、２−（２−ヒドロキシ−４−ヘキシルオキシフェニル）−４，６−ジフェニル１，３，５−トリアジン、２−（２−ヒドロキシ−４−メトキシフェニル）−４，６−ジフェニル１，３，５−トリアジン、２，４，６−トリス［２−ヒドロキシ−４−（３−ブトキシ−２−ヒドロキシプロポキシ）フェニル］−１，３，５−トリアジンおよび２−（２−ヒドロキシフェニル）−４−（４−メトキシフェニル）−６−フェニル−１，３，５−トリアジンなどの、２−（２−ヒドロキシフェニル）−１，３，５−トリアジン、である。
【０２０４】
別の好ましい態様において、重合性ＬＣ材料は、１以上の特定の抗酸化剤添加剤、好ましくは、立体的に嵩高いフェノール性抗酸化剤、とりわけ、Irganox（登録商標）1076としてCiba, Switzerlandから市販されているオクタデシル−３−（３，５−ジ−ｔｅｒｔ．ブチル−４−ヒドロキシフェニル）−プロピオナートから選択される前記添加剤を含む。
ＲＭの重合は、好ましくは、化学放射線の波長で吸収する開始剤の存在下で行われる。この目的で、好ましくは、重合性ＬＣ材料は、１以上の重合開始剤を含有する。
【０２０５】
例えば、ＵＶ光を用いて重合するとき、ＵＶ照射下で分解することで、重合反応を始めるフリーラジカルまたはイオンを生産する光開始剤が使用され得る。アクリラート基またはメタアクリラート基を重合するために、好ましくは、ラジカル光開始剤が使用される。ビニル基、エポキシド基またはオキセタン基を重合するために、好ましくは、カチオン性光開始剤が使用される。加熱されたとき分解することで、重合を始めるフリーラジカルまたはイオンを生産する熱重合開始剤を使用することもまた可能である。典型的なラジカル光開始剤は、例えば、市販のIrgacure（登録商標）またはDarocure（登録商標）(Ciba AG)、例えばIrgacure 127、Irgacure 184、Irgacure 369、Irgacure 651、Irgacure 817、Irgacure 907、Irgacure 1300、Irgacure、Irgacure 2022、Irgacure 2100、Irgacure 2959、またはDarcure TPOである。別の好ましい態様において、重合性ＬＣ材料は、かかる光開始剤の１以上の、より好ましくは２以上の組み合わせを含む。
【０２０６】
典型的なカチオン性光開始剤は、例えばUVI 6974（Union Carbide）である。
重合性ＬＣ材料全体における、重合開始剤（単数または複数）の濃度は、好ましくは０．１から１０％まで、極めて好ましくは０．５から８％まで、より好ましくは２〜６％までである。
【０２０７】
好ましくは、重合性ＬＣ材料は、ペンタエリトリトールテトラキス（３，５−ジ−ｔｅｒｔ−ブチル−４−ヒドロキシヒドロシンナマート）の外に、
ａ）  １以上の単反応性、二反応性または多反応性の重合性メソゲン化合物、
ｂ）  １以上の二反応性または多反応性の重合性メソゲン化合物、
ｃ）  １以上のさらなる抗酸化性の添加剤、
【０２０８】
ｄ）  １以上の光開始剤、
ｅ）  任意に１以上の接着促進剤、
ｆ）  任意に１以上の界面活性剤、
ｇ）  任意に１以上の安定剤、
ｈ）  任意に１以上の単反応性、二反応性または多反応性の重合性非メソゲン化合物、
ｉ）  光重合を開始させるために使用される波長で最大吸収を示す１以上の染料、
ｊ）  任意に１以上の連鎖移動剤、
ｋ）  任意に１以上の安定剤、
ｌ）  任意に１以上の潤滑および流動助剤、および
ｍ）  任意に１以上の希釈剤
を含む。
【０２０９】
より好ましくは、重合性ＬＣ材料は、ペンタエリトリトールテトラキス（３，５−ジ−ｔｅｒｔ−ブチル−４−ヒドロキシヒドロシンナマート）の外に、
ａ）  １以上の、好ましくは２以上の単反応性重合性メソゲン化合物（好ましくは式ＭＲＭ−１および／またはＭＲＭ−７で表される化合物から選択される）を、１０〜９５重量％、極めて好ましくは２５〜８５％の量で、
ｂ）  １以上の、好ましくは２以上の二反応性重合性メソゲン化合物（好ましくは式ＤＲＭａ−１で表される化合物から選択される）を、１０〜９０重量％、極めて好ましくは１５〜７５重量％の量で、
【０２１０】
ｃ）  任意に１以上の抗酸化性の添加剤（好ましくは非置換および置換の安息香酸のエステル、とりわけIrganox（登録商標）1076から選択される）を、存在する場合、好ましくは０．０１〜２重量％、極めて好ましくは０．０５〜１重量％の量で、
ｄ）  １以上の光開始剤（好ましくはIrgacure（登録商標）651および／またはIrgacure（登録商標）907から選択される）を、好ましくは０．１〜１０重量％の量で、極めて好ましくは、０．５〜８重量％の量で、
ｅ）  任意に１以上の潤滑および流動助剤（好ましくはBYK（登録商標）388から選択される）を、存在する場合、好ましくは０〜５重量％、極めて好ましくは、０．１〜３重量％の量で、ならびに
ｆ）  任意に１以上の希釈剤（好ましくはす、ｎ−ドデカノールから選択される）を、存在する場合、好ましくは０〜５重量％、極めて好ましくは、０．１〜３重量％の量で、含む。
【０２１１】
本発明はさらに、
−  基体上に、以上以下に記載されるとおりの重合性ＬＣ材料の層を提供すること、
−  重合性ＬＣ材料を重合化すること、および
−  任意に、重合されたＬＣ材料を基体から取り除くこと、および／または任意に、別の基体上にそれを提供すること
によって、、ポリマー膜を調製する方法に関する。
重合性ＬＣ材料を好適な溶媒に溶解することもまた、可能である。
【０２１２】
別の好ましい態様において、重合性ＬＣ材料は、１以上の溶媒を含み、これらは好ましくは、有機溶媒から選択される。溶媒は、好ましくは、アセトン、メチルエチルケトン、メチルプロピルケトン、メチルイソブチルケトンまたはシクロヘキサノンなどのケトン；メチル、エチルまたはブチルアセタートまたはメチルアセトアセタートなどのアセタート；メタノール、エタノールまたはイソプロピルアルコールなどのアルコール；トルエンまたはキシレンなどの芳香族溶媒；シクロペンタンまたはシクロヘキサンなどの脂環式炭化水素；ジ−またはトリクロロメタンなどのハロゲン化炭化水素；ＰＧＭＥＡ（プロピルグリコールモノメチルエーテルアセタート）などのグリコールまたはそれらのエステル、γ−ブチロラクトンから選択される。上の溶媒の二成分、三成分、またはより高度な混合物を使用することもまた可能である。
【０２１３】
重合性ＬＣ材料が、１種以上の溶媒を含有するケースにおいて、溶媒（単数または複数）中の、ＲＭを包含するすべての固体の総濃度は、好ましくは１０から６０％までである。
次いで、この溶液は、基体上に、例えばスピンコーティング、プリンティング、または他の知られている技術によって、コーティングまたはプリントされ、および溶媒は、重合前に溶媒中は留去される。ほとんどのケースにおいて、溶媒の蒸発を容易にするために、混合物を加熱することが好適である。
【０２１４】
重合性ＬＣ材料は、スピンコーティング、バーコーティングまたはブレードコーティングなどの従来のコーティング技術によって、基体上に適用され得る。これはまた、専門家に知られている従来の印刷技術、例えばスクリーン印刷、オフセット印刷、リールトゥリール印刷、レタープレス印刷、グラビア印刷、ロトグラビア印刷、フレキソグラフィック印刷、凹版印刷、パッド印刷、ヒートシール印刷、インクジェット印刷、またはスタンプまたはプリント版を用いる印刷などによってもまた、基体上に適用され得る。
【０２１５】
好適なプラスチック基体は、専門家に知られており、および例えば光学膜産業で使用されている従来の基体に関する文献に記載されている。重合化に特に好適かつ好ましい基体は、ポリエチレンテレフタラート（ＰＥＴ）またはポリエチレンナフタラート（ＰＥＮ）などのポリエステル、ポリビニルアルコール（ＰＶＡ）、ポリカーボナート（ＰＣ）、トリアセチルセルロース（ＴＡＣ）またはシクロオレフィンポリマー（ＣＯＰ）であるか、または一般に知られているカラー(color)フィルター材料、とりわけ、トリアセチルセルロース（ＴＡＣ）、シクロオレフィンコポリマー（ＣＯＰ）であるか、または一般に知られているカラー(colour)フィルター材料である。
【０２１６】
重合性ＬＣ材料は、好ましくは全層のいたる所で均一配列を呈する。好ましくは、重合性ＬＣ材料は、プラナーまたはホメオトロピック配列を呈する。ＲＭ層および基体の表面エネルギーを比較することによって、混合物が、プラナーまたはホメオトロピック配列を採択するだろうかを予測するために、Friedel-Creagh-Kmetz則：
γＲＭ＞γＳの場合、ＲＭは、ホメオトロピック配列を表示し、
γＲＭ＜γＳの場合、ＲＭは、プラナー配列を表示する、
が使用され得る。
【０２１７】
基体の表面エネルギーが、相対的に低いとき、反応性メソゲン間の分子間力は、ＲＭ−基体の境界面に掛かる力(the forces across the RM-substrate interface)より強い。したがって、反応性メソゲンは、分子間力を最大にするために、基体（ホメオトロピック配列）に対して垂直に配列する。
【０２１８】
ホメオトロピック配列はまた、両親媒性材料を用いることによっても達成され得る；それらは、重合性ＬＣ材料へ直接加えられ得るか、または基体が、ホメオトロピック配向層の形態のこれらの材料で処置され得る。両親媒性材料の極性頭部は、基体へ化学的に結合し、および炭化水素尾部は、基体に対し垂直に向く。両親媒性材料とＲＭとの間の分子間相互作用は、ホメオトロピック配列を促進する。一般的に使用される両親媒性界面活性剤は、上に記載される。
【０２１９】
ホメオトロピック配列を促進するために使用される別の方法は、プラスチック基体へコロナ放電処置を適用し、基体表面上にアルコールまたはケトン官能基を生じさせることである。これらの極性基は、ＲＭまたは界面活性剤に存在する極性基と相互作用することで、ホメオトロピック配列を促進し得る。
【０２２０】
基体表面張力が、ＲＭの表面張力より大きいとき、境界面に掛かる力が優勢になる。境界面エネルギーは、反応性メソゲンが、基体と平行に配列するとき、最小になり、それでＲＭの長軸が、基体と相互作用し得る。プラナー配列が促進され得る一方向は、ポリイミド層で基体をコーティングすること、および次いで配向層をビロード生地で擦ることによる。
【０２２１】
他の好適な配向層は、US 5,602,661、US 5,389,698またはUS 6,717,644に記載されるとおり、例えば光配列によって調製される、擦られた(rubbed)ポリイミドまたは配向層など、当該技術分野において知られている。
一般に、配列技術の総説は、例えば、G. W. Grayによって編集された「Thermotropic Liqid Crystals」、John Wiley＆Sons、1987年、75〜77頁においてI. Sageによって；および、B. Bahadurによって編集された「Liquid Crystals−Applications and Uses Vol. 3」、World Scientific Publishing、Singapore、1992年、1〜63頁においてT. UchidaおよびH. Sekiによって、与えられる。配列材料および技術のさらなる総説は、J. Cognard、Mol. Cryst. Liq. Cryst. 78、Supplement １（1981）、1〜77頁によって与えられる。
【０２２２】
本発明に従うポリマー膜の生産のために、重合性ＬＣ材料における重合性化合物は、in-situ重合によって重合されるかまたは交差架橋される（１種の化合物が２以上の重合性基を含有する場合）。
重合は、１ステップで行われ得る。最初のステップで反応しなかった化合物を、２つ目のステップで重合または交差架橋させることもまた、可能である（「最終硬化」）。
【０２２３】
好ましい調製方法において、重合性ＬＣ材料は、基体上にコーティングされ、続いて、例えばWO 01/20394、GB 2,315,072またはWO 98/04651に記載されるとおり、例えば熱または化学線への曝露によって重合化される。
【０２２４】
ＬＣ材料の重合化は、好ましくは、これを化学線に曝露することによって達成される。化学線は、ＵＶ光、ＩＲ光または可視光などの光での照射、Ｘ線またはガンマ線での照射、またはイオンまたは電子などの高エネルギー粒子での照射を意味する。好ましくは、重合化は、光照射、とりわけＵＶ光での光照射によって行われる。化学線照射の供給源として、例えば、単一のＵＶランプまたはＵＶランプ一式が使用され得る。高ランプ力を使用するとき、硬化時間が低減され得る。光照射のための他の可能な供給源は、レーザー、例としてＵＶレーザー、ＩＲレーザー、または可視光レーザーなどである。
【０２２５】
硬化時間は、中でも、重合性ＬＣ材料の反応性、コーティングされる層の厚さ、重合開始剤のタイプおよびＵＶランプのパワーに依存する。硬化時間は、好ましくは≦５分、極めて好ましくは≦３分、最も好ましくは≦１分である。大量生産のためには、≦３０秒の短い硬化時間が好ましい。
【０２２６】
好適なＵＶ照射力は、好ましくは５から２００ｍＷｃｍ−２までの範囲にあり、より好ましくは５０から１７５ｍＷｃｍ−２までの範囲にあり、最も好ましくは１００から１５０ｍＷｃｍ−２までの範囲にある。
【０２２７】
印加ＵＶ照射に関連して、および時間の関数として、好適なＵＶ量は、好ましくは２５から７２００ｍＪｃｍ−２までの範囲にあり、より好ましくは５００から７２００ｍＪｃｍ−２までの範囲にあり、最も好ましくは３０００から７２００ｍＪｃｍ−２までの範囲にある。
重合化は、好ましくは、不活性ガス雰囲気下で、好ましくは加熱窒素雰囲気下で実行されるが、空気中での重合化もまた可能である。
重合化は、好ましくは１から７０℃までの、より好ましくは５〜５０℃の、なおより好ましくは１５〜３０℃の温度にて実行される。
【０２２８】
本発明に従い重合されたＬＣ膜は、プラスチック基体へ、とりわけＴＡＣ、ＣＯＰ、およびカラーフィルターへの良好な接着を有する。その結果、それは、もしそうでなければ良好には基体へ接着しかったであろう後続のＬＣ層のための接着剤またはベースコーティングとして使用され得る。
【０２２９】
本発明に従う重合されたＬＣ膜の好ましい厚さは、膜または最終製品から所望される光学特性によって決定される。例えば、重合されたＬＣ膜が、光学的な層としては主に作用しないが、しかし例として、接着、配向または保護の層としては作用する場合、その厚さは、好ましくは１μｍ以下、とりわけ０．５μｍ以下、極めて好ましくは０．２μｍ以下である。
【０２３０】
例えば、均一にホメオトロピックまたはプラナー配列された本発明のポリマー膜は、例えばＬＣＤ中、リターデーションまたは補償膜として使用されることで、コントラストおよび明るさがより大きい視野角度で改善され得、および色度が低減され得る。それらは、ＬＣＤ中、または基体間で、通常ガラス基体間で、切り替え可能な液晶セルの外側で使用され得ることで、切り替え可能な液晶セルが形成され、および切り替え可能な液晶媒体（インセル適用）が含有される。
【０２３１】
ポリマー膜の光学的適用のために、それは、好ましくは０．５から１０μｍまで、極めて好ましくは０．５から５μｍまで、とりわけ０．５から３μｍまでの厚さを有する。
入射ビームの波長（λ）の関数としての、ポリマー膜の光学リターデーション（δ（λ））は、以下の式（７）：
δ（λ）＝（２πΔｎ・ｄ）／λ          （７）
により与えられ、式中（Δｎ）は、膜の複屈折であり、（ｄ）は、膜の厚さであり、およびλは、入射ビームの波長である。
【０２３２】
スネルの法則(Snellius law)に従うと、入射ビームの方向の関数としての複屈折は、以下
Δｎ＝ｓｉｎΘ／ｓｉｎΨ          （８）
のとおりに定義され、式中ｓｉｎΘは、膜における入射角または光学軸のティルト角であり、ｓｉｎΨは、対応する反射角である。
【０２３３】
これらの法則に基づき、複屈折および結果的に光学リターデーションは、膜の厚さおよび膜における光学軸のティルト角に依存する（cf. Berekの補償板）。したがって、熟達した専門家は、異なる光学リターデーションまたは異なる複屈折が、ポリマー膜中の液晶分子の配向を調節することによって誘導され得ることに気付く。
【０２３４】
本発明に従うポリマー膜の複屈折（Δｎ）は、好ましくは０．０１から０．３０までの範囲にあり、より好ましくは０．０１から０．２５までの範囲にあり、なおより好ましくは０．０１から０．１６までの範囲にある。
本発明に従うポリマー膜の厚さの関数としての光学リターデーションは、２００ｎｍ未満、好ましくは１８０ｎｍ未満、なおより好ましくは１５０ｎｍ未満である。
殊のほかインセル適用に関し、本発明に従うポリマー膜は、高温安定性を呈する。それゆえ、ポリマー膜は、最大３００℃まで、好ましくは最大２５０℃まで、より好ましくは最大２３０℃までの温度安定性を呈する。
【０２３５】
本発明のポリマー膜はまた、他の液晶またはＲＭ材料のための配列膜としても使用され得る。例えば、それらは、ＬＣＤ中で使用されることで、切り替え可能な液晶媒体の配列が誘導または改善され得るか、またはその上にコーティングされる重合性ＬＣ材料の後続の層が配列され得る。このようにして、重合されたＬＣ膜のスタックが、調製され得る。
【０２３６】
総括すると、本発明に従う重合されたＬＣ膜および重合性ＬＣ材料は、液晶またはエフェクト顔料の調製のための、液晶ディスプレイまたは投射システムにおける偏光板、補償板、配列層、円偏光板またはカラーフィルター、装飾的画像などの光学素子において、および殊のほか空間的に変化する反射色をもつ反射膜において、例として、身分証明書またはクレジットカードなどの偽造不可能な文書、または紙幣等の、装飾のための多色画像、情報ストレージまたはセキュリティー用途として、有用である。
【０２３７】
本発明に従う重合されたＬＣ膜は、透過型または反射型のディスプレイにおいて使用され得る。それらは、従来のＯＬＥＤディスプレイまたはＬＣＤ、とりわけＤＡＰ（配列相変形）方式またはＶＡ（垂直配列）方式のＬＣＤ、例として、ＥＣＢ（電気制御複屈折）ディスプレイ、ＣＳＨ（カラースーパーホメオトロピック）ディスプレイ、ＶＡＮまたはＶＡＣ（垂直配列ネマティックまたはコレステリック）ディスプレイ、ＭＶＡ（マルチドメイン垂直配列）ディスプレイまたはＰＶＡ（パターン化垂直配列）ディスプレイにおいてなどにおいて、ベンド方式ディスプレイまたはハイブリッド型ディスプレイ、例として、ＯＣＢ（光学補償ベンドセルまたは光学的補償複屈折）ディスプレイ、Ｒ−ＯＣＢ（反射ＯＣＢ）ディスプレイ、ＨＡＮ（ハイブリッド配列ネマティック）ディスプレイまたはパイセル（πセル）ディスプレイなどにおいて、さらにまた、ＴＮ（ねじれネマティック）、ＨＴＮ（高度ねじれネマティック）またはＳＴＮ（スーパーねじれネマティック）方式のディスプレイにおいて、またはＡＭＤ−ＴＮ（アクティブマトリクス駆動ＴＮ）ディスプレイにおいて、またはＩＰＳ（平面内切り替え）方式のディスプレイ（これはまた、「スーパーＴＦＴ」ディスプレイとしても知られている）において、使用され得る。殊のほか好ましいのは、ＶＡ、ＭＶＡ、ＰＶＡ、ＯＣＢ、およびパイセルディスプレイである。
【０２３８】
本発明に従う重合性材料およびポリマー膜は、EP 0 829 744、EP 0 887 666 A2、EP 0 887 692、US 6,046,849、US 6,437,915において、および「Proceedings o the SID 20th International Display Research Conference, 2000」、280頁に記載されるとおり、殊のほか３Ｄディスプレイに有用である。本発明に従うポリマー膜を含む、このタイプの３Ｄディスプレイは、本発明の別の目的である。
【０２３９】
本発明は、以上以下において、好ましい態様を具体的に参照して記載される。様々な変更および改変が、本発明の精神および範囲から逸脱することなく、ここでなされてもよいものと理解されるべきである。
【０２４０】
以上以下に述べられる化合物またはそれらの混合物の多くは、市販されている。これらの化合物のすべては、知られているるか、または文献（例えば、Houben-Weyl, Methoden der Organischen Chemie [Methods of Organic Chemistry], Georg-Thieme-Verlag, Stuttgartなどの標準的な著作物）に記載されるとおり、それ自体知られている方法によって、正確には、知られておりかつ該反応に好適な反応条件下で、調製され得るかのいずれかである。ここで、それ自体知られているが、ここには述べられていない変形の使用もまた、なされてもよい。
文脈が別段明確に示さなければ、本明細書に使用されるとき用語の複数形は、本明細書中、単数形も包含するものと解釈されるべきであり、その逆もまた同様である。
【０２４１】
本願のいたるところで、別段の明示的な言及がなされていない限り、すべての濃度は、重量パーセントで与えられ、かつ夫々の完全な混合物に関し、すべてての温度は、摂氏（Celsius）度で与えられ、すべての温度差は、摂氏度で与えられる。すべての物理的特性は、「Merck Liquid Crystals、Physical Properties of Liquid Crystrals」, Status Nov. 1997, Merck KGaA, Germanyに従って決定された、および決定される。前記特性は、別段の明示的な言及がなされない限り、２０℃の温度に対して与えられる。光学異方性（Δｎ）は、５８９．３ｎｍの波長にて決定される。
【０２４２】
本明細書の記載およびクレームのいたるところで、単語「含む(comprise)」および「含有する」および前記単語の変形、例えば「含んでいる(comprising)」および「含む(comprises)」は、「包含するがそれらは限定されない」を意味し、他の構成要素を除外することを意図しない（およびそれらを除外しない）。他方、単語「含む(comprise)」はまた、用語「〜からなる(consisting of)」を網羅するが、それには限定されない。
【０２４３】
本明細書の記載およびクレームのいたるところで、単語「得られ得る(obtainable)」および「得られた(obtained)」および前記単語の変形は、「包含するがそれらには限定されない」を意味し、他の構成要素を除外することを意図しない（およびそれらを除外しない）。他方、単語「得られ得る(obtainable)」はまた、用語「得られた(obtained)」を網羅するが、それには限定されない。
【０２４４】
本発明の前述の態様に対する変形がなされ得る一方で、なおも本発明の範囲内にあることが、解されるであろう。同じ、均等の、または類似の目的に役立つ代替の特徴は、別段の言及がなされない限り、本明細書に開示される各特徴と置き換えてもよい。それゆえ、別段の言及がなされない限り、開示される各特徴は、包括的な一連の、均等な、または類似する特徴の一例にすぎない。
【０２４５】
本明細書に開示される特徴のすべては、かかる特徴および／またはステップの少なくともいくつかが、互いに排他的である組み合わせを除き、いずれの組み合わせでも組み合わされてもよい。とりわけ、本発明の好ましい特徴は、本発明のすべての側面に適用可能であり、いずれの組み合わせでも使用されてもよい。同様にして、非必須的な組み合わせで記載される特徴は、別々に（組み合わせではなく）使用されてもよい。
【０２４６】
上に記載される特徴の多く、具体的には好ましい態様の多くは、それら自体で独創的であって、本発明のある態様の一部だけに対するものではないことが解されるであろう。目下クレームされるいずれの発明に加えて、またはその代わりに、これらの特徴に対して、独立した保護が求められ得る。
【０２４７】
これから、本発明が、以下の実施例を参照してより詳細に記載されるであろうが、これらは、説明のためにしか用いられず、本発明の範囲を限定するものではない。下の例は、本発明を限定しせずに説明するのに役立つ。
【０２４８】
例
利用されたＲＭ
以下の混合物のために、以下のＲＭを利用する：
【表１】
2019514039.tif 000015
別段の明示的な言及がなされない限り、以下の手順が適用される：
【０２４９】
ＲＭ膜の一般のコーティングおよび硬化手順
重合性ＬＣ材料を、基体としての素板(raw glass)上、３０秒間、１３００ｒｐｍでスピンコーティングする。次いで、コーティングされたＲＭ膜を、温度５０℃の高温にて１分間、基体へアニールする。
重合性ＬＣ材料の硬化は、重合性ＬＣ材料を窒素雰囲気下でUV光へ曝露することを介して達成する。典型的な硬化条件は、１．１秒間１８０ｍＷにて、３６５ｎｍフィルターで、Omnicureランプにおいて硬化することである。
【０２５０】
偏光解析法
硬化膜のリターデーションを測定するために、Carys-eclipse偏光解析器を使用する。リターデーションを、角度−６０°と＋４０°との間で解析し、５５０ｎｍの波長をもつ光源を使用して２０°ごとに集める。次いで、生データを、Ｒｔｈ（ホメオトロピック配列された膜について）または、Ｒ０（プラナー配列された膜ついて）を計算するために処理する。
【０２５１】
耐久性テスト
ＲＭ膜の耐久性を定量化するため、重合性ＬＣ材料をコーティングおよび硬化する。光学特性は、節「偏光解析法」の下、上に与えられるとおりに解析する。次いで、膜を、２４ｈの総時間、１５０℃にてオーブン中に置く。２４ｈにて、膜を、リターデーションプロファイルを再度記録する前に、オーブンから取り出し、室温まで冷却する。各膜のＲｔｈ（ホメオトロピック配列された膜について）またはＲ０（プラナー配列された膜について）を記録し、高い温度まで供した後、Ｒｔｈ（ホメオトロピック配列された膜について）またはＲ０（プラナー配列された膜について）のパーセンテージ低下を定量化するために使用する。各混合物の３つの膜を、誤りのある結果を特定し最小限に抑えるために、各実験の間中、同一の条件において生産し処置する。各実験において、変更なしの混合物のベースラインはまた、変更された混合物と比較するために、基準点としても包含する。ベースライン膜は、正確に同じ処置を受けるであろうし、実験間の差を最小限に抑えるであろう。
【０２５２】
ＣＯＰ基体上の配列および接着
配列の品質は、交差偏光子を通した目によってだけではなく、偏光顕微鏡を介してもチェックされる。
基体に対する膜の接着は、Nichiban 305テープテストを使用してテストされる。膜は、クロスハッチパターンの１００個の四角において得点する。これによって305テープを、クロスハッチ領域中のポリマー膜を覆うように適用し、迅速に取り除く。接着は、膜が取り除かれなかった場合、合格したものと見なす。
【０２５３】
黄変
黄変の効果をテストするために、重合性ＬＣ材料を、シクロペンタノンおよびメチルエチルケトン（ＭＥＫ）（２：１）に溶解し、暗条件下室温にて７５ｈ保つ。次いで、溶液を、ＵＶ−Ｖｉｓ分光法を介して測定することで、溶液の黄変度を定量化する。
上に記載されるテストの各々の結果を、該当する場合、以下の表中にまとめる。
【０２５４】
例１：
以下の混合物ＲＭＭ−１を調製する。
【表２】
2019514039.tif 000016
Irgacure651（登録商標）は光開始剤であり、Irganox1076（登録商標）は安定剤であり、ともに市販されている（Ciba AG, Basel, Switzerland）。
【０２５５】
テスト混合物を、１．０％のIrganox（登録商標）1076（比較例）、ＢＨＴ（比較例）およびIrganox（登録商標）1010（本発明に従う）を、バルクのＲＭＭ−１中へドープすることによって調製した。各テスト混合物から、３つの膜を、上に記載の方法を使用して調製する。各ケースにおいて、Ｒｔｈを記録する。次いで膜を、１５０℃にて２４時間乾燥オーブン中に置き、Ｒｔｈを再度測定する。次いで、Ｒｔｈにおける差を、元の値のパーセンテージとして計算することで、オーブンテストにおいてどれくらいのリターダンスを膜が損失したかが決定される。結果を以下の表中にまとめる：
【表３】
2019514039.tif 000017
【０２５６】
例２：
以下の混合物ＲＭＭ−２を調製する。
【表４】
2019514039.tif 000018
Irgacure907（登録商標）は、市販されている光開始剤である（Ciba AG, Basel, Switzerland）。
【０２５７】
テスト混合物を、１．０％のIrganox（登録商標）1010（本発明に従う）を、バルクのＲＭＭ−２中へドープすることによって調製する。混合物（Irganox（登録商標）1010をもつ、またはもたないのいずれか）から、３つの膜を、上に記載の方法を使用して調製する。各ケースにおいて、Ｒｔｈを記録する。次いで膜を、１５０℃にて２４時間乾燥オーブン中に置き、Ｒｔｈを再度測定する。次いで、Ｒｔｈにおける差を、元の値のパーセンテージとして計算することで、オーブンテストにおいてどれくらいのリターダンスを膜が損失したかが決定される。結果を以下の表中にまとめる：
【表５】
2019514039.tif 000019
【０２５８】
例３：
以下の混合物ＲＭＭ−３を調製する。
【表６】
2019514039.tif 000020
【０２５９】
テスト混合物を、１．０％のIrganox（登録商標）1010（本発明に従う）を、バルクのＲＭＭ−３中へドープすることによって調製する。混合物（Irganox（登録商標）1010をもつ、またはもたないのいずれか）から、３つの膜を、上に記載の方法を使用して調製する。各ケースにおいて、Ｒｔｈを記録する。次いで膜を、１５０℃にて２４時間乾燥オーブン中に置き、Ｒｔｈを再度測定する。次いで、Ｒｔｈにおける差を、元の値のパーセンテージとして計算することで、オーブンテストにおいてどれくらいのリターダンスを膜が損失したかが決定される。結果を以下の表中にまとめる：
【表７】
2019514039.tif 000021
【０２６０】
例４：
以下の混合物ＲＭＭ−４を調製する。
【表８】
2019514039.tif 000022
【０２６１】
テスト混合物を、１．０％のIrganox（登録商標）1010（本発明に従う）を、バルクのＲＭＭ−４中へドープすることによって調製する。混合物（Irganox（登録商標）1010をもつ、またはもたないのいずれか）から、３つの膜を、上に記載の方法を使用して調製する。各ケースにおいて、Ｒｔｈを記録する。次いで膜を、１５０℃にて２４時間乾燥オーブン中に置き、Ｒｔｈを再度測定する。次いで、Ｒｔｈにおける差を、元の値のパーセンテージとして計算することで、オーブンテストにおいてどれくらいのリターダンスを膜が損失したかが決定される。結果を以下の表中にまとめる。
【表９】
2019514039.tif 000023
【０２６２】
例５：
以下の混合物ＲＭＭ−５を調製するる。
【表１０】
2019514039.tif 000024
【０２６３】
テスト混合物を、１．０％のIrganox（登録商標）1010（本発明に従う）を、バルクのＲＭＭ−５中へドープすることによって調製する。混合物（Irganox（登録商標）1010をもつ、またはもたないのいずれか）から、３つの膜を、上に記載の方法を使用して調製する。各ケースにおいて、Ｒｔｈを記録する。次いで膜を、１５０℃にて２４時間乾燥オーブン中に置き、Ｒｔｈを再度測定する。次いで、Ｒｔｈにおける差を、元の値のパーセンテージとして計算することで、オーブンテストにおいてどれくらいのリターダンスを膜が損失したかが決定される。結果を以下の表中にまとめる。
【表１１】
2019514039.tif 000025
【０２６４】
例６：
以下の混合物ＲＭＭ−６を調製する。
【表１２】
2019514039.tif 000026
【０２６５】
テスト混合物を、市販されているIrgafos（登録商標）168（Ciba AG, Basel, Switzerland）（比較例）を１．０％、およびIrganox（登録商標）1010（本発明に従う）を、バルクのＲＭＭ−６中へ夫々ドープすることによって調製する。混合物（さらなる添加剤をもつ、またはもたないのいずれか）の各々から、３つ膜を、上に記載の方法を使用して調製する。各ケースにおいて、Ｒｔｈを記録する。次いで膜を、１５０℃にて７０時間乾燥オーブン中に置き、Ｒｔｈを再度測定する。次いで、Ｒｔｈにおける差を、元の値のパーセンテージとして計算することで、オーブンテストにおいてどれくらいのリターダンスを膜が損失したかが決定される。結果を以下の表中にまとめる：
【表１３】
2019514039.tif 000027
【０２６６】
例７：
混合物ＲＭＭ−６を調製する。
【０２６７】
テスト混合物を、１．０％ Irgafos（登録商標）168および０．０８％ Irganox（登録商標）1010および１．０％ Irganox（登録商標）1010および０．０８％ Irganox（登録商標）1076を、バルクのＲＭＭ−６中へ夫々ドープすることによって調製する。混合物（さらなる添加剤をもつ、またはもたないのいずれか）の各々から、３つの膜を、上に記載の方法を使用して調製する。各ケースにおいて、Ｒｔｈを記録する。次いで膜を、１５０℃にて７０時間乾燥オーブン中に置き、Ｒｔｈを再度測定する。次いで、Ｒｔｈにおける差を、元の値のパーセンテージとして計算することで、オーブンテストにおいてどれくらいのリターダンスを膜が損失したかが決定される。結果を以下の表中にまとめる。
【表１４】
2019514039.tif 000028
【０２６８】
例８：
以下の混合物ＲＭＭ−７を調製する。
【表１５】
2019514039.tif 000029
BYK（登録商標）388は、市販の均染剤である（BYK, Wesel, Germany）。
【０２６９】
テスト混合物を、１．０％ Irganox（登録商標）1076（比較例）、ＢＨＴ（比較例）およびIrganox（登録商標）1010（本発明に従う）を、バルクのＲＭＭ−７中へドープすることによって調製した。各テスト混合物から、３つの膜を、対応する混合物を素板上３０００ｒｐｍにて３０秒間スピンコーティングさせ、５０℃にて６０秒間アニールさせ、１５０ｍＷで２秒間、Omnicureランプにより２５０〜４５０ｎｍにて硬化させることによって調製する。各ケースにおいて、Ｒ０を記録する。次いで膜を、１５０℃にて２４時間乾燥オーブン中に置き、Ｒ０を再度測定する。次いで、Ｒ０における差を、元の値のパーセンテージとして計算することで、オーブンテストにおいてどれくらいのリターダンスを膜が損失したかが決定される。結果を以下の表中にまとめる。
【表１６】
2019514039.tif 000030
【０２７０】
例８：
混合物ＲＭＭ−７を調製する。
【０２７１】
テスト混合物を、１．０％のIrganox（登録商標）1010（本発明に従う）をバルクのＲＭＭ−７中へドープすることによって調製する。混合物（Irganox（登録商標）1010をもつ、またはもたないのいずれか）から、３つの膜を、上に記載の方法を使用して調製する。各ケースにおいて、Ｒ０を記録する。次いで膜を、１５０℃にて２４時間乾燥オーブン中に置き、Ｒ０を再度測定する。次いで、Ｒ０における差を、元の値のパーセンテージとして計算することで、オーブンテストにおいてどれくらいのリターダンスを膜が損失したかが決定される。結果を以下の表中にまとめる：
【表１７】
2019514039.tif 000031
【０２７２】
例９：
混合物ＲＭＭ−８を調製する。
【表１８】
2019514039.tif 000032
【０２７３】
テスト混合物を、１．０％のIrganox（登録商標）1010（本発明に従う）をバルクのＲＭＭ−７中へドープすることによって調製する。混合物（Irganox（登録商標）1010をもつ、またはもたないのいずれか）から、３つの膜を、上に記載の方法を使用して調製する。各ケースにおいて、Ｒ０を記録する。次いで膜を、１５０℃にて２４時間乾燥オーブン中に置き、Ｒ０を再度測定する。次いで、Ｒ０における差を、元の値のパーセンテージとして計算することで、オーブンテストにおいてどれくらいのリターダンスを膜が損失したかが決定される。結果を以下の表中にまとめる。
【表１９】
2019514039.tif 000033
【国際調査報告】
2019514039.tif 000039
2019514039.tif 000040